(57)【要約】  本発明は、４００〜５００ｎｍの範囲の波長を有する光の透過を選択的に、少なくとも部分的に遮蔽する少なくとも１種の光吸収染料Ａを含む光学製品に関し、染料Ａの吸収ピークは４００ｎｍ〜４６０ｎｍの範囲内にあり、光学製品の吸収スペクトルは、４００〜４３５ｎｍの範囲における吸光への寄与が４３５〜４６０ｎｍの範囲におけるそれより高い、というものである。この光学製品は、使用者の眼を光毒性のブルーライトから保護するために使用できる。【特許請求の範囲】
【請求項１】
４００〜５００ｎｍの範囲の波長を有する光の透過を選択的に、少なくとも部分的に遮蔽する少なくとも１種の光吸収染料Ａを含む光学製品において、染料Ａの吸収ピークは４００ｎｍ〜４６０ｎｍの範囲内にあり、前記光学製品の吸収スペクトルは、４００〜４３５ｎｍの範囲における吸収への寄与が４３５〜４６０ｎｍの範囲におけるより高いものである光学製品。
【請求項２】
前記光学製品の前記吸収スペクトルは、４３５〜４６０ｎｍの曲線下面積と４００〜４３５ｎｍの曲線下面積の比Ｒ１が０．７未満である、というものである、請求項１に記載の光学製品。
【請求項３】
前記光学製品の前記吸収スペクトルは、４３５〜４６０ｎｍの曲線下面積と４００〜４３５ｎｍの曲線下面積の比Ｒ１が０．６未満である、というものである、請求項１に記載の光学製品。
【請求項４】
染料Ａの吸収ピークは４００ｎｍ〜４２８ｎｍの範囲内、好ましくは４１５ｎｍ〜４２８ｎｍの範囲内にある、請求項１〜３の何れか１項に記載の光学製品。
【請求項５】
染料Ａの吸収ピークは４００ｎｍ〜４６０ｎｍの範囲内にあり、４０ｎｍ以下の半値全幅を示す、請求項１〜４の何れか１項に記載の光学製品。
【請求項６】
その吸収ピークが５００ｎｍ以上の波長にある少なくとも１種のカラーバランシング染料Ｂを含む、請求項１〜５の何れか１項に記載の光学製品。
【請求項７】
前記カラーバランシング染料Ｂはアントラキノンである、請求項１〜６の何れか１項に記載の光学製品。
【請求項８】
染料Ａの比吸収率は塩化メチルにおいて２０００Ｌ．ｇ−１．ｃｍ−１より高い、請求項１〜７の何れか１項に記載の光学製品。
【請求項９】
染料Ａの吸収ピークは５００ｎｍ以上の波長にある、請求項１〜８の何れか１項に記載の光学製品。
【請求項１０】
４００〜５００ｎｍの範囲の波長を有する光の透過を少なくとも部分的に遮蔽する、染料Ａとは異なる少なくとも１種の光学フィルタリング手段をさらに含む、請求項１〜９の何れか１項に記載の光学製品。
【請求項１１】
前記光学フィルタリング手段は干渉型フィルタ、好ましくは反射防止コーティングである、請求項１０に記載の光学製品。
【請求項１２】
主前面と主後面を有する基板を含み、前記後面での２８０ｎｍ〜３８０ｎｍの、ＩＳＯ  １３６６６：１９９８標準において定義される関数Ｗ（λ）により重み付けされた平均反射率ＲＵＶは、入射角３０°及び入射角４５°の両方について５％未満である、請求項１〜１１の何れか１項に記載の光学製品。
【請求項１３】
その吸収スペクトルは、４６０〜７００ｎｍの曲線下面積と４００〜４６０ｎｍの曲線下面積との比Ｒ２が３以下、好ましくは２．５以下である、というものである、請求項１〜１２の何れか１項に記載の光学製品。
【請求項１４】
４００ｎｍ〜４５０ｎｍの、図１に示された、以下の関係を通じて定義される関数Ｂ（λ）により重み付けされた平均ブルーライト保護係数ＢＶＣ：
【数１】
2018533771.tif 000007
は１５〜５０％、好ましくは１５〜２５％の範囲である、請求項１〜１３に記載の光学製品。
【請求項１５】
少なくとも１種の調光染料Ｃ及び／又はフリーラジカルスカベンジャをさらに含む、請求項１〜１４の何れか１項に記載の光学製品。
【請求項１６】
その可視スペクトルにおける相対光透過率Ｔｖは８０％以上、好ましくは８９％以上であり、そのＢＶＣ／Ｙｉの比は２より高い、好ましくは３より高く、Ｙｉは前記光学製品の黄色度指数であり、ＢＶＣは４００ｎｍ〜４５０ｎｍの、図１に示された、以下の関係を通じて定義される関数Ｂ（λ）により重み付けされた平均ブルーライト保護係数である：
【数２】
2018533771.tif 000008
請求項１〜１５の何れか１項に記載の光学製品。
【請求項１７】
眼科用レンズであるとさらに定義される、請求項１〜１６の何れか１項に記載の光学製品。
【発明の詳細な説明】
【技術分野】
【０００１】
本発明は、光学分野に関し、より詳しくは、光毒性ブルーライトの少なくとも一部を効率的に遮蔽するために光スペクトルの青色領域において最適化された吸収スペクトルを有する光吸収染料を含む、黄色度レベルが低く、特にほとんど無色の外観の光学製品、好ましくは眼科用レンズに関する。
【背景技術】
【０００２】
人により認識される可視光はほぼ、３８０ｎｍの波長〜７８０ｎｍの波長の範囲のスペクトルにわたる。このスペクトルのうち、約３８０ｎｍ〜約５００ｎｍの範囲の部分は確かに、光エネルギー、基本的にブルーライトに対応する。
【０００３】
多くの研究（例えば、Ｋｉｔｃｈｅｌ  Ｅ．，“Ｔｈｅ  ｅｆｆｅｃｔｓ  ｏｆ  ｂｌｕｅ  ｌｉｇｈｔ  ｏｎ  ｏｃｕｌａｒ  ｈｅａｌｔｈ”，Ｊｏｕｒｎａｌ  ｏｆ  Ｖｉｓｕａｌ  Ｉｍｐａｉｒｍｅｎｔ  ａｎｄ  Ｂｌｉｎｄｎｅｓｓ  Ｖｏｌ．９４，Ｎｏ．６，２０００又はＧｌａｚｅｒ−Ｈｏｃｋｓｔｅｉｎ  ａｎｄ  ａｌ．，Ｒｅｔｉｎａ，Ｖｏｌ．２６，Ｎｏ．１，ｐｐ．１−４，２００６参照）により、ブルーライトの一部は人の眼の健康に対する、特に網膜に対する光毒性の影響を有することが示唆されている。
【０００４】
実際に、眼に対する光毒性の研究（Ａｌｇｖｅｒｅ  Ｐ．Ｖ．ａｎｄ  ａｌ．，“Ａｇｅ−Ｒｅｌａｔｅｄ  Ｍａｃｕｌｏｐａｔｈｙ  ａｎｄ  ｔｈｅ  Ｉｍｐａｃｔ  ｏｆ  ｔｈｅ  Ｂｌｕｅ  Ｌｉｇｈｔ  Ｈａｚａｒｄ”，Ａｃｔａ  Ｏｐｈｔｈａｌｍｏ．Ｓｃａｎｄ．，Ｖｏｌ．８４，ｐｐ．４−１５，２００６）及び臨床実験（Ｔｏｍａｎｙ  Ｓ．Ｃ．  ａｎｄ  ａｌ．，“Ｓｕｎｌｉｇｈｔ  ａｎｄ  ｔｈｅ  １０−Ｙｅａｒ  Ｉｎｃｉｄｅｎｃｅ  ｏｆ  Ａｇｅ−Ｒｅｌａｔｅｄ  Ｍａｃｕｌｏｐａｔｈｙ．Ｔｈｅ  Ｂｅａｖｅｒ  Ｄａｍ  Ｅｙｅ  Ｓｔｕｄｙ”，Ａｒｃｈ  Ｏｐｈｔｈａｌｍｏｌ．，Ｖｏｌ．１２２．ｐｐ．７５０−７５７，２００４）により、ブルーライトに対する過剰に長時間の、又は集中的な曝露は、加齢黄斑変性症（ＡＲＭＤ）又は白内障等の重篤な眼科疾患を誘発しうることが実証されている。
【０００５】
それゆえ、特により危険性の高い波長バンド（４２０〜４５０ｎｍ）に関する、有害の可能性のあるブルーライトへの曝露を限定することが推奨される。
【０００６】
そのためには、眼鏡装用者が両眼の各々の前に、光毒性のブルーライトの網膜への透過を防止又は限定する眼科用レンズを装用することが望ましいかもしれない。
【０００７】
例えば国際特許出願第２００８／０２４４１４号パンフレットにおいて、４００ｎｍ〜４６０ｎｍのブルーライトスペクトルの問題の部分を、吸収を通じて、又は反射を通じて適当な波長範囲の光を部分的に遮蔽する薄膜を含むレンズによって少なくとも部分的にカットすることがすでに提案されている。これは、黄色い光吸収染料を光学要素の中に包含させることによって実行できる。
【０００８】
国際特許出願第２０１４／１３３１１１号パンフレットは、その最大吸収ピークが３５０ｎｍ〜３７０ｎｍの範囲内にある１種又は複数の紫外線吸収剤を含み、比較的短い波長の、特に４００〜４２０ｎｍの波長範囲のブルーライトへの使用者の眼の曝露を制限するように構成された光学材料を開示している。
【０００９】
国際特許出願第２０１４／０５５５１３号パンフレットは、いくつかのコーティングを含むレンズを開示しており、染料を含む、プライマと呼ばれるコーティングがレンズ表面と直接接触するように塗布され、その後、ＵＶ遮蔽層及び硬質コート等、他のコーティングがその上に塗布される。
【発明の概要】
【発明が解決しようとする課題】
【００１０】
上記を考慮し、光スペクトルの青色領域の光の透過を少なくとも部分的に遮蔽することができ、それと同時に、好ましくは使用者又は装用者の知覚に基づき、良好な透明さと審美性を保持する光学製品が求められている。
【００１１】
それに加えて、この光学製品は青色スペクトルの比較的狭い範囲を選択的に遮蔽し、低い黄色度レベルを示すことが望ましい。この光学製品は、外から見ている人によってほとんど無色と認識され、それと同時に可視性の点で装用者にとって高い快適さを提供すべきである（すなわち、装用者の色覚を大きく損なわない）。
【００１２】
コントラストを改善し、眩しさを限定することも望ましい。このような製品を製造するプロセスが単純で、実行しやすく、再現可能であることも望ましい。
【課題を解決するための手段】
【００１３】
本発明のニーズに応え、先行技術の上述の欠点を修復するために、出願人は、４００〜５００ｎｍの範囲の波長を有する光の透過を選択的に、少なくとも部分的に遮蔽する少なくとも１種の光吸収染料Ａを含む光学製品を提供するものであり、染料Ａの吸収ピークは４００ｎｍ〜４６０ｎｍの範囲内にあり、光学製品の吸収スペクトルは、４００〜４３５ｎｍの範囲における吸収への寄与が４３５〜４６０ｎｍの範囲におけるそれより高い、というものである。
【００１４】
吸収スペクトルは、分光測光器により測定される３８０〜７８０ｎｍの波長範囲内の各波長に関する光学製品の透過率の値Ｔから得られ、その後、光学製品の透過率の値は、吸光度データＡにおいて式：Ａ＝２−ｌｏｇ１０％Ｔを使って変換される。
【００１５】
次に、吸光度スペクトルを表現することができる。光学製品の吸光度の値には、異なる界面での（特に基板／空気界面での）反射と、光学製品の材料（基板材料、コーティング等）による吸収によるすべての青色遮蔽が考慮される。分光測光器は、吸光度の直接的な値を示すようにプログラムすることもできる。
【００１６】
上記の特徴に加えて、本発明の他の実施形態は：
−  光学製品の吸収スペクトルは、４３５ｎｍ〜４６０ｎｍの曲線下面積と４００ｎｍ〜４３５ｎｍの曲線下面積の比Ｒ１が０．７より小さい、というものである。
−  光学製品は、その吸収ピークが５００ｎｍ以上の波長にある少なくとも１種のカラーバランシング染料Ｂを含む。
−  光吸収染料Ａの吸収ピークは４００ｎｍ〜４３５ｎｍの範囲にあり、これは、４０ｎｍ以下の半値全幅を示す。
【００１７】
本明細書で使用されるかぎり、染料とは顔料と着色剤の両方を指してもよく、すなわちその展色剤に不溶性でも可溶性でもありうる。
【００１８】
特に、光学製品は、２つの主表面（すなわち、前面と後面）を有する基板を含み、表面の少なくとも一方は、基板から始まり、第一のコーティング、任意選択により第二のコーティング、耐衝撃コーティング、耐きず及び／又は耐擦傷コーティングで被覆され、光吸収染料Ａ（電磁スペクトルのうちの少なくとも１つの選択された波長範囲内の光の透過を部分的に遮蔽する）が少なくとも第一のコーティング及び／又は第二のコーティングに含められる。
【００１９】
それゆえ、本発明は光学製品の表面に伝統的に存在するかもしれないその他の機能コーティングにより提供される付加価値を変化させないような、フィルタリング機能専用の特定のコーティングを使用する。
【００２０】
本発明の上記及びその他の目的、特徴、及び利点は、当業者にとって、以下の詳細な説明を読み、下記のような添付の図面と併せて考えると、容易に明らかとなるであろう。
【図面の簡単な説明】
【００２１】
【図１】約４００〜５００ｎｍの光危険度関数Ｂ（λ）の変化を示す。
【図２】約４００〜５００ｎｍの本発明による３つの光学製品（実施例１〜３）の吸光度曲線と約４００〜５００ｎｍのブルーライト障害関数を示す。
【図３】約４００〜５００ｎｍの本発明による別の２つの光学製品（実施例４及び５）及び２つの光学製品（実施例６及び７）の吸光度曲線と約４００〜５００ｎｍのブルーライト障害関数を示す。
【図４】約３００〜８００ｎｍの本発明による上記の実施例４及び５の透過率スペクトル（％）を示す。
【図５】約３００〜８００ｎｍの本発明による上記の実施例６及び７の透過率スペクトル（％）を示す。
【発明を実施するための形態】
【００２２】
本明細書中で使用されるかぎり、製品がその基板上に１つ又は複数の層又はコーティングを含む場合、「製品の上に層又はコーティングを堆積させる」とは、層又はコーティングが製品の外側コーティング、すなわち基板から最も遠いコーティングの被覆されていない（露出した）表面の上に堆積させることを意味する。
【００２３】
本明細書中で使用されるかぎり、基板／コーティングの「上に」ある、又は基板／コーティングの「上に」堆積されているコーティングとは、（ｉ）基板／コーティングの上方に位置付けられ、（ｉｉ）必ずしも基板／コーティングと接触しているとはかぎらない、すなわち、１つ又は複数の中間コーティング（複数の場合もある）が基板／コーティングと当該のコーティングとの間に挟まれていてもよい（しかしながら、前記基板／コーティングと接触していることが好ましい）、及び（ｉｉｉ）必ずしも基板／コーティングを完全に覆っているとはかぎらないコーティングと定義される。「コーティング１がコーティング２の下方に配置されていると言われる」場合、コーティング２はコーティング１より基板から離れていると理解すべきである。
【００２４】
本発明に関して、「直接」とは、材料間に直接的な接触があることを意味し、基板に融合される層もまた、基板上にコーティングされていると考えられる。
【００２５】
本発明による光学製品は、好ましくは透明の光学製品、特に光学レンズ又はレンズブランク、より好ましくは眼科用レンズ又はレンズブランクである。
【００２６】
「眼科用レンズ」という用語は、眼鏡フレームに嵌められて、眼を保護する、及び／又は視力を矯正するレンズを意味するために使用される。前記レンズは、無限焦点、単焦点、二焦点、三焦点、及び累進多焦点レンズから選択できる。眼科光学系が本発明の好ましい分野ではあるものの、本発明は、指定された波長をフィルタリングすることが有利であるその他の種類の光学要素、例えば光学機器用のレンズ、特に写真又は天文学用のフィルタ、光学照準レンズ、眼用バイザ、照明システムの光学系、スクリーン、グレイジングその他にも応用できると理解される。
【００２７】
光学製品が光学レンズである場合、これはその主前面、主後面、又は両面が本発明のコーティングで被覆されてもよい。本明細書で使用されるかぎり、基板の後面とは、その製品を使用する際に、装用者の眼から最も近い面を意味するものとする。これは一般に、凹面である。それに対して、基板の前面は、その製品を使用する際に、装用者の眼から最も遠い面である。これは一般に、凸面である。光学製品はまた、平面製品とすることもできる。
【００２８】
基板は、本発明の意味において、被覆されていない基板を意味すると理解すべきであり、一般に２つの主表面を有する。基板は特に光学的に透明な材料であってもよく、光学製品、例えば最終的に眼鏡に取り付けられることになる眼科用レンズの形状を有する。これに関して、「基板」という用語は、光学レンズ、より具体的には眼科用レンズの基本的な構成材料を意味すると理解される。この材料は、１つ又は複数のコーティング又は層を積み重ねるための支持材の役割を果たす。
【００２９】
本発明の製品の基板は、ミネラルガラスでも、有機ガラス、例えば一般に眼科業界で使用される眼科用の透明材料から選択される熱可塑性又は熱硬化性プラスチックから製作される有機ガラスでもよい。
【００３０】
基板材料の特に好ましい等級と言われているのは、ポリカーボネート、ポリアミド、ポリイミド、ポリスルホン、ポリエチレンテトラフタレートとポリカーボネートのコポリマ、ポリノルボルネン等のポリオレフィン、アルキレングリコールビスアリルカーボネートの重合又は（共）重合から得られる樹脂、例えばジエチレングリコールビス（アリルカーボネート）のポリマ及びコポリマ（例えばＰＰＧ  Ｉｎｄｕｓｔｒｉｅｓ社からＣＲ−３９（登録商標）の商品名で市販され、それに対応する市販のレンズはＥＳＳＩＬＯＲのＯＲＭＡ（登録商標）レンズと呼ばれる）、ビフェニル−Ａから得られるもののようなポリカーボネート、（メタ）アクリル又はチオ（メタ）アクリルポリマ及びコポリマ、例えばポリメチルメタクリレート（ＰＭＭＡ）、ウレタン及びチオウレタンポリマ及びコポリマ、エポキシポリマ及びコポリマ、エピスルフィドポリマ及びコポリマである。
【００３１】
光学製品の基板は好ましくは、少なくとも１つの主表面が第一のコーティング及び任意選択により第二のコーティングにより被覆され、そのうちの少なくとも１つは本発明による少なくとも１種の光吸収染料Ａを含む。
【００３２】
好ましくは、前記第一のコーティング及び／又は前記第二のコーティングは、本発明による少なくとも１種の染料Ｂを含む。好ましくは、前記染料Ｂは第一のコーティングに含まれる。
【００３３】
第一のコーティング又は第二のコーティングを（任意選択により）被覆された基板の上に堆積させる前に、前記基板の表面には通常、物理的又は化学的表面活性化及びクリーニング処理が行われて、堆積させられる予定の層の接着性が改善される。このような前処理は一般に、真空下で行われる。これは、エネルギーを有する、及び／又は反応性の種による、例えばイオンビーム（「イオンプレクリーニング」すなわちＩＰＣ）での衝撃、コロナ放電処理、イオン破砕処理、紫外線処理、又は一般に酸素又はアルゴンプラズマを使用する真空下でのプラズマ処理であってもよい。それはまた、酸又は塩基の水溶液、過酸化水素、又は水もしくは有機溶剤等の溶媒での化学的処理であってもよい。
【００３４】
第一のコーティングは好ましくは、ポリウレタン系コーティング、すなわち少なくとも１種のポリウレタンを含むコーティングであり、これは少なくとも１種のポリイソシアネートを少なくとも１種のポリオールと反応させることによって得られる。より好ましくは、第一のコーティングはポリウレタンアクリレート系コーティング、すなわちアクリレートを含有する重合性化合物から得られるポリウレタンコーティングである。第一のコーティングはまた、これらに限定されないが、アクリル、メラミン、エポキシ、アルキド、ポリエステル、ポリエーテル、又はポリアミドコーティングとすることができる。
【００３５】
第一のコーティングは好ましくは、第一のコーティングの総重量に関して、少なくとも５０重量％のポリウレタン化合物を含む。
【００３６】
本発明において使用されてもよいポリオール（多価アルコールの略語）は、少なくとも２種の水酸基を含む化合物、換言すればジオール、トリオール、テトロール等と定義される。ポリオールのプレポリマが使用されてもよい。
【００３７】
本発明において使用されてもよいポリオールの非限定的な例には、（１）低分子量のポリオール、換言すれば、数平均分子量が４００未満のポリオール、例えばＣ２−Ｃ１０脂肪酸ジオール、トリオール、及びそれ以上のポリオール等の脂肪酸ジオール、（２）ポリエステルポリオール、（３）ポリエーテルポリオール、（４）アミド基を含むポリオール、（５）ポリアクリルポリオール、（６）エポキシポリオール、（７）ポリビニルポリオール、（８）ウレタンポリオール、（９）ポリカーボネートポリオール、及び（１０）かかるポリオールの混合物が含まれる。
【００３８】
ポリオールは好ましくは、重合ポリオール、例えばポリエーテルポリオール、ポリエステルポリオール、ポリアクリルポリオール、又はポリカーボネートポリオールである。
【００３９】
第一のコーティングがポリウレタンアクリレート系コーティングである場合、この特性は好ましくは、少なくとも  １種のポリアクリルポリオールを使って得られる。それゆえ、１つの実施形態において、第一のコーティングの組成は少なくとも１種のポリアクリルポリオールを含む。
【００４０】
ポリエステルポリオールは、有機ポリカルボキシル酸又はその無水物の有機ポリオール及び／又はエポキシドによるポリエステル化により調製できる。一般に、ポリカルボキシル酸とポリオールは、脂肪酸又は芳香族酸及びジオールである。より高い官能性を有するポリオール、例えばトリメチロールプロパン及びペンタエリトリトールも使用されてよい。
【００４１】
特に好ましいポリエステルポリオール族は、ポリラクトンポリオール族（例えばポリカプロラクトンポリオール）であり、これはラクトンをポリオールと単純に反応させることによって得られる。このような製品は、例えば米国特許第３１６９９４５号明細書等に記載されている。
【００４２】
ポリエーテルポリオールの非限定的な例はポリアルキレンエーテルポリオールであり、これは米国特許出願第２００７／０５２９２２号明細書の段落１０６にあるものが含まれる。本発明において有用なその他のポリオールは、本願の出願人の名義による米国特許第７６６２４３３号明細書に記載されている。
【００４３】
ポリイソシアネートとは、少なくとも２種のイソシアネート基を含むあらゆる化合物、換言すればジイソシアネート、トリイソシアネート等を意味する。ポリイソシアネートのプレポリマが使用されてもよい。ポリウレタンの合成に使用されてもよいポリイソシアネート成分には、イソシアネート基を持つポリイソシアネート化合物が含まれ、これらは「フリー」、「ブロック」、又は「一部ブロック」、及び「ブロック」と「非ブロック」が混在する化合物である。「ブロック」という用語は、ポリイソシアネートが、尿素（ビウレア誘導体）、カルボジイミド、ウレタン（アロファネート誘導体）、イソシアヌレート基（環状３量体）を誘導するために既知の方法で、又はオキシムとの反応により変化させられていることを意味する。
【００４４】
ポリイソシアネートは、脂肪酸、芳香族、脂環式、又はヘテロ環式ポリイソシアネート及びそれらの混合物から選択されてもよい。一般には脂肪酸ポリイソシアネートが使用されるが、それは、その優れた紫外光安定性と黄変傾向がないことによる。
【００４５】
本発明のポリイソシアネートは、好ましくはジイソシアネートである。入手可能なジイソシアネートの中から、トルエン−２，４−ジイソシアネート、トルエン−２，６−ジイソシアネート、ジフェニルメタン−４，４’−ジイソシアネート、ジフェニルメタン−２，４’−ジイソシアネート、パラフェニレンジイソシアネート、ビフェニル−ジイソシアネート、３，３’−ジメチル−４，４’−ジフェニレンジイソシアネート、テトラメチレン−１，４−ジイソシアネート、ヘキサメチレン−１，６−ジイソシアネート、２，２，４−トリメチルヘキサン−１，６−ジイソシアネート、リシンメチルエステルジイソシアネート、フマル酸ビス（イソシアネートエチル）、イソホロンジイソシアネート（ＩＰＤＩ）、エチレンジイソシアネート、ドデカン−１，１２−ジイソシアネート、シクロブタン−１，３−ジイソシアネート、シクロヘキサン−１，３−ジイソシアネート、シクロヘキサン−１，４−ジイソシアネート、メチルシクロヘキシルジイソシアネート、ヘキサヒドロトルエン−２，４−ジイソシアネート、ヘキサヒドロトルエン−２，６−ジイソシアネート、ヘキサヒドロフェニレン−１，３−ジイソシアネート、ヘキサヒドロフェニレン−１，４−ジイソシアネート、ペルヒドロジフェニルメタン−２，４’−ジイソシアネート、ペルヒドロフェニルメタン−４，４’−ジイソシアネート（又はビス−（４−イソシアネートシクロヘキシル）−メタン、又は４，４’−ジシクロヘキシルメタンジイソシアネート）、及びこれらの混合物が挙げられてもよい。
【００４６】
ポリイソシアネート化合物は好ましくは、脂肪酸ジイソシアネートである。これは好ましくは、ヘキサメチレン−１，６−ジイソシアネート、イソホロンジイソシアネート、エチレンジイソシアネート、ドデカン−１，１２−ジイソシアネート、シクロヘキサン−１，３−ジイソシアネート、ビス−（４−イソシアネート−シクロヘキシル）−メタン及びそれらの混合物からなる群より選択され、さらにより好ましくは、ヘキサメチレン−１，６−ジイソシアネート、イソホロンジイソシアネート、エチレンジイソシアネート、ビス−（４−イソシアネートシクロヘキシル）−メタン及びそれらの混合物から選択される。
【００４７】
ポリイソシアネートのその他の非限定的な例は、イソホロンジイソシアネート及び１，６−ヘキサメチレンジイソシアネートからのイソシアヌレートであり、これらはどちらも市販されている。本発明に好適な別のポリイソシアネートは、国際特許出願第９８／３７１１５号パンフレットに詳しく記載されている。
【００４８】
第一のコーティングの組成は一般に、ポリオール、ポリイソシアネート、及びその他の成分、例えば、ただしこれらに限定されないが、その他のモノマ又はポリマ樹脂、シクロペンタノン、Ｎ−メチルピロリドン（ＮＭＰ）、ジ（プロピレングリコール）メチルエーテルアセテート、ジエチレングリコールモノメチルエーテル、エタノール、水又はジメチルスルホキシド等の溶媒、各種の添加剤、例えばフリーラジカルスカベンジャ、表面活性剤、シラン結合剤等の硬化剤／架橋剤、レオロジ改質剤、フロー及びレベリング添加剤、湿潤剤、消泡剤、安定剤、光重合開始剤、金属触媒等の触媒、ＩＲ及び／又はＵＶ吸収剤、特定の最終的色合い又は光発色特性を提供する、もしくはしない染料、及びカラーバランシング剤を含む。最後の３つの成分については後述する。組成物は溶液又は分散液とすることができる。
【００４９】
熱硬化性ポリウレタン組成物の低温硬化のために、錫化合物、例えばジブチル錫ジラウラレート等の触媒が一般に、ポリオールとイソシアネートとの反応を加速させるためにポリウレタン組成物の中に存在する。カルボン酸ビスマス塩触媒等の非錫触媒も使用できる。
【００５０】
使用される触媒の量は異なる可能性がある。一般に、使用される触媒の量は、樹脂固形物の重量に基づき、０．２５〜０．３０重量パーセントの量である。熱硬化性をポリウレタンコーティングの硬化に合わせて調整される条件は異なる可能性がある。一般に、ポリウレタン組成物は、２０℃〜１４０℃の温度で３０秒〜４時間かけて硬化させられる。より低い硬化温度の場合は、より長い硬化時間が必要となる。赤外線加熱を使って、コーティングを扱うことができるまでの硬化時間を短縮できる。
【００５１】
第一のコーティングは光学製品の基板の上に堆積させられ、好ましくは前記基板と直接接触する。その厚さは好ましくは、５００ｎｍ〜１００μｍ、より好ましくは１μｍ〜４０μｍ、さらによりよくは５μｍ〜２５μｍの範囲である。
【００５２】
本発明の１つの実施形態において、第二のコーティングは上述の第一のコーティングの上に堆積させられ、好ましくは前記第一のコーティングと直接接触する。第二のコーティングは、完成品に良好な機械的特性を付与する接着薄膜である。
【００５３】
１つの実施形態において、この第二のコーティングはその後のコーティング、一般に耐きず及び／又は耐擦傷コーティングが光学製品に、特に液体媒介堆積を通じて塗布されたときに、第一のコーティングからの化合物の放出を回避するための保護コーティングとして使用される。前記第二のコーティングは特に、その後堆積させられるコーティング組成中に存在するかもしれない溶剤に対する耐化学性を付与する。本発明による第一のコーティングと耐きず及び／又は耐擦傷コーティングとの間に保護のための第二のコーティングを挟むことはまた、第一のコーティング中に含まれているかもしれない光吸収染料又は吸収剤の光分解及び酸化を防止するのに役立ちうる。
【００５４】
第二のコーティングの厚さは好ましくは、５０ｎｍ〜５０μｍ、より好ましくは５００ｎｍ〜２５μｍ、さらによりよくは１μｍ〜２０μｍの範囲である。
【００５５】
第二のコーティングは、同じ又は異なる組成の１つ又は複数の層／薄膜を含むことができる。このコーティングは好ましくは、アクリレート系コーティングであり、アクリル又はメタクリルモノマ又はアクリル及び／又はメタクリルモノマの混合物を使って調製できる。本明細書中で使用されるかぎり、「アクリル」及び「アクリレート」という用語は互換的に使用され、特に別段の指示がないかぎり、アクリル酸の誘導体のほか、メタクリル酸、エタクリル酸、チオ（メタ）アクリレート化合物等を含む。第二のコーティングはまた、これらに限定されることなく、ポリウレタン、メラミン、エポキシ、アルキド、ポリエステル、ポリエーテル、又はポリアミドコーティングとすることもできる。
【００５６】
（メタ）アクリルモノマの混合物は、モノアクリレートモノマ、又はジ、トリ、テトラ、ペンタ、及びヘキサアクリルモノマ等のポリアクリレートモノマを含むことができる。典型的に、官能性が高いほど、架橋密度が高い。その他の共重合性モノマ、例えばエポキシ又はイソシアネート含有モノマもまた、第二のコーティングの調製に使用される調合物の中に存在させることができる。アルコキシルアクリレート等、異なる性質の重合性基を複合させた重合性化合物もまた使用できる。
【００５７】
第二のコーティングの組成は好ましくは、前記組成中に存在する重合性化合物の総重量に関して、少なくとも５０重量％のアクリル官能化合物を含む。
【００５８】
アクリレート系コーティングの主成分として使用されてもよいアクリル化合物の例は：
−  単官能（メタ）アクリレート：アリルメタクリレート、２−エトキシエチルアクリレート、２−エトキシエチルメタクリレート、カプロラクトンアクリレート、イソボルニルメタクリレート、ラウリルメタクリレメート、ポリプロピレングリコールモノメタクリレート、ヒドロキシエチルメタクリレート
−  二官能（メタ）アクリレート：１，４−ブタンジオールジアクリレート、１，４−ブタンジオールジメタクリレート、１，６−ヘキサンジオールジアクリレート、１，６−ヘキサンジオールジメタクリレート、エトキシ化ビスフェノールＡジアクリレート、ポリエチレングリコールジ（メタ）アクリレート、例えばポリエチレングリコールジアクリレート、テトラエチレングリコールジアクリレート、ポリエチレングリコールジメタクリレート、ポリエチレングリコールジアクリレート、テトラエチレングリコールジアクリレート、トリプロピレングリコールジアクリレート、ネオペンチルグリコールジアクリレート、テトラエチレングリコールジメタクリレート、ジエチレングリコールジアクリレート
−  三官能（メタ）アクリレート：トリメチロールプロパントリメタクリレート、トリメチロールプロパントリアクリレート、ペンタエリトリトールトリアクリレート、エトキシ化トリメチロールプロパントリアクリレート、トリメチロールプロパントリメタクリレート
−  テトラ乃至ヘキサ（メタ）アクリレート：ジペンタエリトリトールペンタアクリレート、ペンタエリトリトールテトラアクリレート、エトキシ化ペンタエリトリトールテトラアクリレート、ペンタアクリレートエステルである。
【００５９】
当業界でよく知られているように、第二のコーティングの組成中に含まれる官能性アクリレートの量、数、及び種類は、コーティングの最も望ましい物性に応じて異なり、それは、例えば薄膜の架橋密度を、例えば多官能アクリレート又はその他の架橋モノマの量を変化させることによって変えると、硬度、引張強度、耐化学性、及び接着性等の特性が変化するからである。
【００６０】
第二のコーティングの組成は好ましくは、ジアクリレート化合物を１０〜８０重量％、より好ましくは３０〜７５％、さらにより好ましくは５０〜７０重量％含む。第二のコーティングの組成は好ましくは、モノアクリレート化合物を０〜２０重量％、より好ましくは１〜１０％、さらにより好ましくは２〜８重量％含む。第二のコーティングの組成は好ましくは、トリアクリレート化合物を２〜３０重量％、より好ましくは５〜２５％、さらにより好ましくは５〜２０重量％含む。より多官能のアクリレート材料、例えばテトラアクリレート、ペンタアクリレート、ヘキサアクリレート、及びそれらの混合物も調合物の中に、例えば３〜１５重量％、特に５〜１０重量％の量で使用できる。これらの重量パーセンテージは、組成中に存在する重合性化合物の総重量に関する。
【００６１】
望ましくは、第二のコーティングの組成は少なくとも１種のジアクリレート化合物及び／又は少なくとも１種のモノアクリレート化合物、好ましくは少なくとも１種のヒドロキシ官能モノアクリレートを含む。この組成はまた、１種又は複数のトリアクリレート化合物を含むこともできる。トリアクリレート又はより多官能のアクリレート化合物が使用されない場合、十分な架橋は組成中の他の重合性材料により提供できる。
【００６２】
市販されているアクリレート材料は様々な製造業者から入手可能であり、これにはＳＡＲＴＯＭＥＲ（登録商標）、ＥＢＥＣＲＹＬ（登録商標）、及びＰＨＯＴＯＭＥＲ（登録商標）の商品名で販売されているものが含まれる。
【００６３】
本発明による重合性の第二のコーティングの組成はまた、一般に、重合を開始するための系も含む。重合開始系は、１種又は複数の熱又は光化学重合開始剤又は、その代わりに熱及び光化学重合開始剤の混合物を含むことができる。
【００６４】
一般に、開始剤は、組成中に存在する光重合性化合物の総重量に関して０．０１〜５重量％の比率で使用される。
【００６５】
第二のコーティングの組成の硬化は、電子ビーム硬化又は紫外線硬化等、放射により行うことができる。ＵＶ硬化には、少なくとも１種の光重合開始剤、例えばアクリレート化合物のためのフリーラジカル光重合開始剤と、エポキシモノマ等の化合物が存在する場合にはカチオン光重合開始剤の存在が必要となりうる。重合性化合物の混和物が硬化される場合、ポリマ成分の相互侵入編目構造を含む重合体が生成される。
【００６６】
上述の成分に加えて、第二のコーティングの組成は当業者の間で知られているその他の添加物、例えば第一のコーティングの組成に関して上述した別の成分を含むことができる。それは溶液又は分散液とすることができる。本発明にとって好適な他のアクリレート、コポリマ、光重合開始剤を含むアクリレート組成物に関するさらなる詳細は、本願の出願人の名義による国際特許出願第２０１５／０９２４６７号パンフレット又は米国特許第７４１０６９１号明細書に見ることができる。
【００６７】
光学製品は、４００〜５００ｎｍの範囲の波長、すなわち青色波長範囲を有する光の入射光を、光学製品の基板の少なくとも１つの幾何学的に画定される表面、好ましくは主表面全体を通じて少なくとも部分的に抑制する。本明細書において、特に別段のことわりがないかぎり、光の遮蔽は、０°〜１５°の範囲、好ましくは０°の入射角に関して定義される。
【００６８】
本発明によれば、入射角とは、眼科用レンズの表面に入射する光線と入射点における表面の法線とがなす角度である。光線は例えば、標準光源、例えば国際表色ＣＩＥ  Ｌ＊ａ＊ｂ＊において定義されている標準光源Ｄ６５である。一般に、０°（垂直入射）から９０°（斜入射）に変化する。入射角の通常の範囲は０°〜７５°である。
【００６９】
本発明による光学製品は好ましくは、選択された波長範囲の光の少なくとも５％、好ましくは少なくとも８％、より好ましくは少なくとも１２％を遮蔽又はカットする。本願において、指定された波長範囲の入射光の「Ｘ％を遮蔽する」とは必ずしも、その範囲内のいくつかの波長が完全に遮蔽されることを意味しているわけではないが、それも可能である。むしろ、指定された波長範囲の入射光の「Ｘ％を遮蔽する」とは、その範囲内の前記光の平均Ｘ％が透過されないことを意味する。本明細書中で使用されるかぎり、このように遮蔽される光は、光学製品の、その上に少なくとも１種の光学フィルタリング手段が堆積されている表面、一般には主前面に到達する光である。
【００７０】
上述の範囲の波長の電磁スペクトルのこの減衰は、少なくとも２０％、又は少なくとも３０％、又は少なくとも４０％、又は少なくとも５０％、又は少なくとも６０％、又は少なくとも７０％、又は少なくとも８０％、又は少なくとも９０、又は少なくとも９５％、又は少なくとも９９％、又は１００％であってもよい。１つの実施形態において、光学製品により遮蔽される選択された波長範囲を有する光の量は、５〜５０％、より好ましくは８〜４０％、さらにより好ましくは１０〜３０％である。
【００７１】
本発明による系において、選択された範囲の波長をフィルタにかける光吸収染料Ａは好ましくは、第一のコーティングと第二のコーティングのうちの少なくとも一方（好ましくは第一のコーティング）に含められる。１つの実施形態において、少なくとも１種の光吸収染料Ａが第一のコーティングに包含されて、第二のコーティングには染料Ａは一切包含されない。他の実施形態において、少なくとも１種の光吸収染料Ａは第二のコーティングの中に包含されて、第一のコーティングには光吸収染料Ａは一切包含されない。また別の実施形態において、少なくとも１種の光吸収染料Ａは第一のコーティングに包含され、染料Ａとは異なる少なくとも１つの光学フィルタリング手段は例えば第二のコーティングに包含されて、例えばフィルトレーションプロファイル及び／又はその選択性を完全にし、高める。
【００７２】
前記１つ又は複数の追加の光学フィルタリング手段は、吸収によって光の透過を遮蔽する吸収型フィルタ、例えば反射によって光の透過を遮蔽する干渉型フィルタ、又はその両方の組合せ（すなわち、吸収型及び干渉型の両方のフィルタ）とすることができる。
【００７３】
好ましくは、前記１つ又は複数の追加の光学フィルタリング手段は、光の透過を複数の選択された波長範囲における吸収により遮蔽する。特に、光吸収染料Ａとは異なる少なくとも１つの光学フィルタリング手段は、４００〜５００ｎｍの範囲の波長を有する光の透過を少なくとも部分的に遮蔽する。例えば、前記光学フィルタリング手段は干渉型フィルタ、好ましくは反射防止コーティングである（このような反射防止レンズは国際特許出願第２０１３１７１４３５号パンフレット及び国際特許出願第２０１３１７１４３６号パンフレットに記載されており、その内容を参照によって本願に援用する）。
【００７４】
光吸収染料Ａは必ずしも反射防止コーティングの中に含められるとはかぎらないため、本発明は、何れの所望の反射防止コーティングでも自由に選択できるようにしながら、ブルーライト、好ましくは光毒性ブルーライトに対する保護を提供するか、又は反射防止コーティングが光学製品の表面になくても、保護を提供する。
【００７５】
好ましい実施形態において、光吸収染料Ａは、４００〜５００ｎｍ、特に４２０〜４５０ｎｍ、又は４１５〜４３０ｎｍの範囲の波長を有する光の透過を少なくとも部分的に遮蔽する。
【００７６】
本願の光学製品は、網膜細胞アポトーシス又は加齢黄斑変性症に対する高いレベルの網膜細胞保護を提供できる。
【００７７】
場合により、青色スペクトルの比較的小さい部分、すなわち４２０ｎｍ〜４５０ｎｍの領域を選択的にフィルタにかけることが特に望ましいかもしれない。実際に、遮蔽する青色スペクトルが大きすぎると、暗所視及び「概日周期」と呼ばれるバイオリズム調整メカニズムに障害をきたしかねない。それゆえ、好ましい実施形態において、光吸収染料Ａは４６５〜４９５ｎｍ、好ましくは４５０〜５５０ｎｍの範囲の波長を有する光の５％未満を遮蔽する。この実施形態において、光吸収染料Ａは光毒性ブルーライトを選択的に抑制し、概日リズムに関与するブルーライトは透過させる。好ましくは、光学製品は４６５ｎｍ〜４９５ｎｍの範囲の波長を有する光の少なくとも９５％を透過させる。この透過率は、４６５〜４９５ｎｍの範囲の中で透過される光の平均であり、その範囲の各波長における眼の感度に応じて重み付けされない。他の実施形態において、染料Ａは４６５〜４９５ｎｍの範囲、好ましくは４５０〜５５０ｎｍの範囲内の光を吸収しない。
【００７８】
他の実施形態において、染料Ａは、その吸収ピークが４００〜４３５ｎｍの波長範囲にある吸収型フィルタである。好ましくは、染料Ａの吸収ビークは４００ｎｍ〜４６０ｎｍ、好ましくは４００〜４３５ｎｍの範囲にあり、それが示す半値全幅（ＦＷＨＭ）は４０ｎｍ以下、好ましくは３０ｎｍ以下である。特に、染料Ａの吸収ピークは好ましくは、４００ｎｍ〜４２８ｎｍ、好ましくは４１５ｎｍ〜４２８ｎｍの範囲にある。本明細書において使用されるかぎり、吸収ピークがある波長範囲にあるとは、吸収ビークの最大値がこの範囲内にあることを意味し、前記吸収はその中に光学フィルタリング手段が包含されている光学製品の吸収スペクトル（波長に関する吸光度）を得ることによって測定される。
【００７９】
より好ましくは、前記吸収ピークは４２０〜４３５ｎｍの範囲内にある。前述のように、染料Ａの吸収ピークは好ましくは４００ｎｍ〜４２８ｎｍ、好ましくは４１５ｎｍ〜４２８ｎｍの範囲にあり、すなわち、図１に示されるＢ（λ）関数の最大値の左側に向かっている。
【００８０】
特に、染料Ａはまた、好ましくは、本来的に、その吸収ピークが５００ｎｍ以上の波長にある。
【００８１】
有利な実施形態において、染料Ａは、４１５〜４２５ｎｍの波長範囲内において強力であるが狭い吸光度ピークを有し、好ましくは４３５ｎｍより長い波長ではほとんど又は全く吸収しない。
【００８２】
好ましい光吸収染料Ａの吸収ピークは４３５ｎｍ未満の波長にあるが、他のフィルタリング手段が使用されていれば、そのピークが４３５ｎｍより高く、４３５〜４６０ｎｍの範囲において吸光度を有する光吸収染料Ａを使用することが可能であり、それによって結果として得られる光学製品は、４００〜４３５ｎｍの範囲における吸収への寄与が４３５〜４６０ｎｍの範囲におけるそれより高いものとなる。これらのフィルタリング手段は、４００〜４３５ｎｍ、好ましくは４００〜４３０ｎｍの範囲で吸収を有するＵＶ吸収剤であってもよい。
【００８３】
好ましくは、最大反射率が約４００ｎｍ以下にあり、その反射率が４００ｎｍから４５０ｎｍへと減少する反射防止コーティングを光吸収染料Ａと共に使用できる。このような種類の反射防止コーティングは、上ですでに述べた国際特許出願第２０１３１７１４３５号パンフレット及び国際特許出願第２０１３１７１４３６号パンフレットに記載されている。
【００８４】
ＦＷＨＭの定義は、ＦＷＨＭ＝λｈｉｇｈ−λｌｏｗであり、
式中、λｈｉｇｈ及びλｌｏｗは、吸光度ピーク波長のそれぞれの側にあり、吸光度は（ピーク吸光度−ベースライン吸光度）／２に最も近い。
【００８５】
好ましくは、染料Ａの（４００〜４６０ｎｍの範囲内のピークに関する）ＦＷＨＭの値は２５ｎｍ未満、特に２０ｎｍ未満で、好ましくは５ｎｍより高く、典型的に１０ｎｍより高い。
【００８６】
一般に、染料Ａの比吸収率は、塩化メチレンにおいて２００Ｌ．ｇ−１．ｃｍ−１より高い。特に、染料Ａの比吸収率は、塩化メチレンにおいて３００ｎｍ、好ましくは４００より高く、典型的に５００Ｌ．ｇ−１．ｃｍ−１より高い。
【００８７】
この説明の中で、特に別段のことわりがないかぎり、透過率／透過は０．５〜２．５ｍｍ、好ましくは０．７〜２ｍｍ、好ましくは０．８〜１．５ｍｍの厚さの場合の光学製品の中央において、０°〜１５°、好ましくは０°の入射角で測定される。
【００８８】
光吸収染料Ａは、４００〜５００ｎｍの波長範囲内の光の透過を選択的に抑制する。本明細書中で使用されるかぎり、ある手段がある波長範囲を「選択的に抑制する」とされるのは、それが指定された範囲内の少なくとも一部の透過を抑制し、その一方で選択された波長範囲外の波長の透過には、そのように特に構成されていないかぎり、ほとんど又はまったく影響を与えない場合である。この実施形態において、光吸収染料Ａは、複数の色の出現を最小化するように構成される。
【００８９】
実際に、染料Ａはある程度まで、４００〜５００ｎｍの範囲の外の波長の入射光の透過を吸収により抑制するように構成されていてもよい。
【００９０】
選択された波長範囲を有する光を少なくとも部分的に抑制するための手段として機能してもよい光吸収染料の化学的性質は、それが本発明による吸収ピークを有するかぎり、特に限定されない。ブルーライト遮蔽染料Ａ、典型的には黄色染料は好ましくは、他の色の出現を最小限にするために、可視スペクトルの他の部分においてはほとんど又は全く吸光度を持たないように選択される。
【００９１】
ブルーライト遮蔽染料Ａは、オーラミンＯ、クマリン３４３、クマリン３１４、ニトロベンゾキサジアゾール、ルシファイエローＣＨ、９，１０−ビス（フェニルエチニル）アントラセン、プロフラビン、４−（ジシアノメチレン）−２−メチル−６−（４−ジメチルアミノスチリル）−４Ｈ−ピラン、２−［４−（ジメチルアミノ）スチリル］−１−メチルピリジニウムイオダイド、ルテイン、ゼアキサンチン、及びＥｘｃｉｔｏｎ  Ｉｎｃ．から入手可能な狭い吸収ピークを有する黄色染料、例えばＡＢＳ−４１９（登録商標）、ＡＢＳ−４２０（登録商標）、ＡＢＳ−４２５（登録商標）、又はＡＢＳ−４３０（登録商標）からなる群より選択される１種又は複数の染料を含んでいてもよい。
【００９２】
実施形態において、ブルーライト遮蔽染料Ａは、ポルフィリン、ポルフィリン錯体、コリン、クロリン及びコルフィンを含むポルフィリンに関するその他のヘテロ環、その誘導体、又はポリレン、クマリン、アクリジン、インドレニン（３Ｈ−インドールとも呼ばれる）及びインドール−２−イリデン族を含む。誘導体は、一般に添加又は置換により生じる物質である。
【００９３】
ポルフィリンはよく知られた巨大環化合物であり、４つの改質ピロールサブユニットがそれらの炭素原子においてメチン架橋を介して相互接続されているものからなる。親ポルフィリンはポルフィンであり、置換ポリフィンはポルフィリンと呼ばれる。ポルフィリンは、金属を結合して（配位）錯体を形成するリガンドの共役酸である。
【００９４】
特定のポルフィリン又はポルフィリン錯体又は誘導体は、それらが、ある場合において、例えば選択された青色波長範囲内の２０ｎｍのバンド幅を有する選択的光吸収フィルタを提供するという点で興味深い。選択性の特性は、一部に、分子対称性により提供される。このような選択性は、色の視覚的認識の歪みを限定し、光フィルタリングが暗所視に与える不利な影響を限定し、概日リズムへの影響を限定するのに役立つ。
【００９５】
例えば、１種又は複数のポルフィリン又はポルフィリン錯体又は誘導体は、クロロフィルａ、クロロフィルｂ、５，１０，１５，２０−テトラキス（４−スルホナトフェニル）ポルフィリンナトリウム塩錯体、５，１０，１５，２０−テトラキス（Ｎ−アルキル−４−ピリジル）ポルフィリン錯体、５，１０，１５，２０−テトラキス（Ｎ−アルキル−３−ピリジル）ポルフィリン錯体、及び５，１０，１５，２０−テトラキス（Ｎ−アルキル−２−ピリジル）ポルフィリン錯体からなる群より選択され、アルキルは好ましくは、鎖当たり１〜４個の炭素原子を含む直鎖又は分枝アルキル鎖である。例えば、アルキルはメチル、エチル、ブチル、及びプロピルからなる群より選択されてもよい。
【００９６】
錯体は通常、金属錯体であり、金属はＣｒ（ＩＩＩ）、Ａｇ（ＩＩ）、Ｉｎ（ＩＩＩ）、Ｍｎ（ＩＩＩ）、Ｓｎ（ＩＶ）、Ｆｅ（ＩＩＩ）、Ｃｏ（ＩＩ）、Ｍｇ（ＩＩ）、及びＺｎ（ＩＩ）からなる群より選択される。Ｃｒ（ＩＩＩ）、Ａｇ（ＩＩ）、Ｉｎ（ＩＩＩ）、Ｍｎ（ＩＩＩ）、Ｓｎ（ＩＶ）、Ｆｅ（ＩＩＩ）、Ｃｏ（ＩＩ）、及びＺｎ（ＩＩ）は、水中で４２５ｎｍ〜４４８ｎｍの範囲における吸収を示し、急峻な吸収ピークを有する。さらに、これらが提供する錯体は安定しており、酸に対する感受性がない。Ｃｒ（ＩＩＩ）、Ａｇ（ＩＩ）、Ｉｎ（ＩＩＩ）、Ｓｎ（ＩＶ）、Ｆｅ（ＩＩＩ）は特に、室温で蛍光を示さず、これは眼科用レンズ等の光学レンズにおいて有益な特性である。
【００９７】
いくつかの実施形態において、１種又は複数のポルフィリン又はポルフィリン錯体又は誘導体は、マグネシウムメソテトラ（４−スルホナトフェニル）ポルフィン四ナトリウム、マグネシウムオクタエチルポルフィン、マグネシウムテトラメシチルポルフィリン、オクタエチルポルフィリン、テトラキス（２，６−ジクロロフェニル）ポルフィリン、テトラキス（ｏ−アミノフェニル）ポルフィリン、テトラメシチルポルフィリン、テトラフェニルポルフィリン、亜鉛オクタエチルポルフィリン、亜鉛テトラメシチルポルフィリン、亜鉛テトラフェニルポルフィリン、及びジプロトン化テトラフェニルポルフィリンからなる群より選択される。
【００９８】
一般に、光学製品の吸収スペクトルは、４３５〜４６０ｎｍの曲線下面積と４００〜４３５ｎｍの曲線下面積との比Ｒ１が０．７未満、特に０．６未満、典型的に０．５未満である、というものである。
【００９９】
この比Ｒ１は、曲線下面積の測定により容易に判断できる。
【０１００】
比Ｒ１の他の計算方法は、値ＡＶ１、すなわち４３５〜４６０ｎｍの範囲にわたる吸光度の平均値と、値ＡＶ２、すなわち４００〜４３５ｎｍの範囲にわたる吸光度の値の平均値を計算することであり、Ｒ１＝ＡＶ１／ＡＶ２である。
【０１０１】
面積による計算はＲ１の計算の好ましい方法である。
【０１０２】
吸収への寄与が４００〜４３５ｎｍの範囲において４３５〜４６０ｎｍの範囲におけるそれより高いことは、面積方式又は平均方式の何れかにより計算される比Ｒ１が１未満であるときに満たされると考えられる。
【０１０３】
前述のように、本明細書において、光学製品は、基板の何れかの主表面に、染料Ａとは異なる１つ又は複数の追加の光学フィルタリング手段を含むことができ、これは４００〜５００ｎｍの範囲の波長を有する光の透過を少なくとも部分的に遮蔽する。これは、吸収によって光の透過を遮蔽する吸収型フィルタ、例えば反射により光の透過を遮蔽する干渉型フィルタ（すなわち、反射防止コーティング）、又は両方の組合せ（すなわち、吸収型と干渉型の両方のフィルタ）とすることができる。光学製品はまた、少なくとも１つの吸収型フィルタと少なくとも１つの干渉型フィルタを含んでいてもよく、これらはどちらも、選択された波長範囲を有する入射光を少なくとも部分的に遮蔽する。吸収型フィルタのほかに干渉型フィルタを使用することにより、光学製品の審美性を改善できる。
【０１０４】
他の実施形態において、光学製品は光学製品の基板の少なくとも１つの幾何学的に画定された表面上、好ましくは主表面全体に、選択された波長範囲を有する入射光を少なくとも部分的に遮蔽する少なくとも１つの干渉型フィルタを含む。干渉型フィルタ、好ましくは反射により光の透過を抑制するフィルタは一般に、典型的には高及び低屈折率材料の個別の層を交互に堆積させることによって製造される多層誘電積層体である。各層の厚さ、各層の屈折率、及び層の繰り返し回数等の設計パラメータにより、多層誘電積層体の性能パラメータが決まる。選択された波長範囲内の光を抑制するこのような干渉型フィルタは、例えば本願の出願人の名義による国際特許出願第２０１３／１７１４３４号パンフレットにおいて開示されている。
【０１０５】
１つの実施形態において、光学製品は４００〜５００ｎｍの波長範囲内の光を少なくとも部分的に遮蔽する追加の光学フィルタリング手段として、ＵＶ吸収剤を含む。
【０１０６】
このような化合物は、ＵＶ光が網膜に到達するのを削減又は防止するために光学製品に（特に、眼科用レンズ材料に）包含されることが多いが、基板材料自体を保護するためでもあり、それゆえ、これを風化作用及び脆弱化及び／又は黄変から防止する。
【０１０７】
ＵＶスペクトルは多くのバンド、特にＵＶＡ、ＵＶＢ、及びＵＶＣバンドを有する。地表面に到達するこれらのＵＶバンドのうち、３１５ｎｍ〜３８０ｎｍの範囲のＵＶＡバンド及び２８０ｎｍ〜３１５ｎｍの範囲のＵＶＢバンドは、特に網膜に有害である。
【０１０８】
本発明において使用されてもよいＵＶ吸収剤は好ましくは、４００ｎｍ未満の波長、好ましくは３８５又は３９０ｎｍ未満のＵＶ波長を有する光を少なくとも部分的に遮蔽する能力を有するだけでなく、可視ブルーライト範囲（４００〜５００ｎｍ）等の電磁スペクトルの４００〜１４００ｎｍの領域内の選択された波長範囲にわたる吸収スペクトルも有する。
【０１０９】
ある実施形態において、ＵＶ吸収は、光学製品の光透過率が下記の特性（１）〜（３）のうちの少なくとも１つ、好ましくはこれら３つの特性を満たすように構成される。
（１）４３５ｎｍの波長での光透過率は１０％以下である。
（２）４５０ｎｍの波長での光透過率は７０％以下である。
（３）４８０ｎｍの波長での光透過率は８０％以上である。
【０１１０】
好適なＵＶ吸収剤には、これらに限定されないが、２−ヒドロオキシベンゾフェノン、米国特許第４，３０４，８９５号明細書において開示されている置換２−ヒドロキシベンゾフェノン、２−ヒドロキシ−４−オクチルオキシベンゾフェノン（Ｓｅｅｓｏｒｂ  １０２（登録商標））２，７−ビス（５−メチルベンゾオキサゾール−２−イル）−９，９−ジプロピル−３−ヒドロキシフルオレン、１，４−ビス（９，９−ジプロピル−９Ｈ−フルオレノ［３，２−ｄ］オキサゾール−２−イル）−２−ヒドロキシフェニル、２−ヒドロキシフェニル−ｓ−トリアジン、及びベンゾトリアゾール化合物等の置換ベンゾフェノンが含まれる。
【０１１１】
ＵＶ吸収剤は好ましくは、ベンゾトリアゾール化合物である。この族からの好適なＵＶ吸収剤には、これらに限定されないが、２−（２−ヒドロキシ−３−ｔ−ブチル−５−メチルフェニル）クロロベンゾトリアゾール、２−（２’−ヒドロキシ−５’−ｔ−オクチルフェニル）ベンゾトリアゾール、２−（３’−メタアリル−２’−ヒドロキシ−５’−メチルフェニル）ベンゾトリアゾール、又はその他のアリルヒドロキシメチルフェニルベンゾトリアゾール、２−（２’−ヒドロキシ−５−メチルフェニル）−２Ｈ−ベンゾトリアゾール（Ｓｅｅｓｏｒｂ（登録商標）７０１）、２−（３，５−ジ−ｔ−アミル−２−ヒドロキシフェニル）ベンゾトリアゾール、及び米国特許第４，５２８，３１１号明細書において開示されている２−ヒドロキシ−５−アクリルオキシフェニル−２Ｈ−ベンゾトリアゾール等の２−（２−ヒドロキシフェニル）−ベンゾトリアゾールが含まれる。好ましい吸収剤は、ベンゾトリアゾール族である。市販の製品には、ＢＡＳＦのＴｉｎｕｖｉｎ（登録商標）及びＣｈｉｍａｓｓｏｒｂ（登録商標）、例えばＴｉｎｕｖｉｎ（登録商標）３２６、シプロ化成株式会社のＳｅｅｓｏｒｂ（登録商標）７０１及び７０３、共同薬品株式会社のＶｉｏｓｏｒｂ  ５５０（登録商標）、及びケミプロ化成株式会社のＫｅｍｉｓｏｒｂ  ７３（登録商標）が含まれる。
【０１１２】
ＵＶ吸収剤は好ましくは、基板の重量の０．３〜２％の量で使用される。
【０１１３】
好ましい実施形態によれば、染料Ａは、４００〜５００ｎｍの波長範囲の光の少なくとも５％が遮蔽／抑制されるように放射を吸収し、前記光の好ましくは少なくとも８〜１２％、及び一般には８〜５０％、より好ましくは１０〜４０％、さらにより好ましくは１２〜３０％である。吸収によるこれらの光抑制レベルは、染料及び／又はＵＶ吸収剤の濃度を調整することによって制御でき、光学フィルタリング手段がない場合に同じ波長範囲で透過されるであろう光の量に関して表現される。
【０１１４】
一般に、望ましくないブルーライト等の可視波長を遮蔽することは、カラーバランス、光学装置を通して見た時の色覚、及び光学装置が認識される色に影響を与える。実際に、少なくとも部分的に可視光を抑制する上述の吸収型光学フィルタリング手段のうちの少なくとも１つを包含する光遮蔽光学装置は、「副作用」として光学製品に色合いを生じさせる傾向があり、これはブルーライト遮蔽の場合、黄、茶、又は琥珀色に見える。これは、多くの光学的用途にとって審美的に受け入れられず、装置が眼科用レンズである場合、使用者の正常な色認識を妨害するかもしれない。
【０１１５】
ブルーライト遮蔽染料Ａの黄変効果等の影響を補償するために、光学製品は５００ｎｍ以上の波長で吸収ピークを有する少なくとも１種のカラーバランシング染料Ｂを含む。
【０１１６】
１つの実施形態において、黄変効果を少なくとも部分的に相殺するために利用されるカラーバランシング成分は染料又は、適当な比率で使用される染料の混合物、例えば赤及び緑色着色染料の組合せである。
【０１１７】
バランシング染料Ｂとして使用可能な好適な一定の色合いの着色剤には、当業界で知られている無機及び有機顔料及び／又は染料の何れが含まれていてもよい。有機染料は、アゾ染料、ポリメチン染料、アリルメチン染料、ポリエン染料、アントラシネジオン染料、ピラゾロン染料、アントラキノン染料、アウイノフタロン(ａｕｉｎｏｐｈｔａｌｏｎｅ)染料、及びカルボニル染料から選択できる。このような有機染料の具体的な例には、Ｋｅｙｓｔｏｎｅ  Ａｎｉｌｉｎｅから入手可能なＢｌｕｅ  ６Ｇ、Ｖｉｏｌｅｔ  ＰＦ、及びＭａｇｅｎｔａ  ＲＢ、Ｍｏｒｔｏｎ  Ｉｎｔｅｒｎａｔｉｏｎａｌ，Ｉｎｃ．のＭｏｒｐｌａｓ  Ｂｌｕｅ、Ｓｅｎｓｉｅｎｔ  Ｃｏｒｐ．から入手可能なＤ＆Ｃ  Ｖｉｏｌｅｔ  ＃２、ＬａｎｘｅｓｓのＭａｃｒｏｌｅｘ  Ｖｉｏｌｅｔ  ３Ｒ、及びＣｌａｒｉａｎｔ  ＣｏｒｐｏｒａｔｉｏｎのＲｕｂｉｎｅ  Ｒｅｄが含まれる。また、レーザ染料も好適であり、これは例えばピロメテン、フルオロセイン、ローダミン、マラカイトグリーン、オキサジン、ピラジン、カルバジン、カルボシアニンイオダイド、及びその他から選択されるものである。具体的な例には、Ｅｘｉｔｏｎ，Ｉｎｃ．のＡＢＳ  ５７４、ＡＢＳ  ６６８、もしくはＡＢＳ  ６７４、又はＨ．Ｗ．Ｓａｎｄｓ  Ｃｏｒｐ．から入手可能なＳＤＡ２４４３、ＳＤＡ３５７２、もしくはＡＤＡ４８６３が含まれる。上述の染料の何れの混合物も使用できる。
【０１１８】
他の実施形態において、蛍光増白剤、別名ｆｌｕｏｒｅｓｃｅｎｔ  ｗｈｉｔｅｎｉｎｇ  ａｇｅｎｔ（ＦＷＡ）、ｏｐｔｉｃａｌ  ｂｒｉｇｈｔｅｎｉｎｇ  ａｇｅｎｔ（ＯＢＡ）、又はｆｌｕｏｒｅｓｃｅｎｔ  ｂｒｉｇｈｔｎｉｎｇ  ａｇｅｎｔ（ＦＢＡ）も使用されてよい。よく知られているように、蛍光増白剤は、ＵＶ及び紫領域（通常、３４０〜３７０ｎｍ）の光を吸収し、可視スペクトルの青色領域（４００〜５００ｎｍ、好ましくは４２０〜４５０ｎｍの範囲）の蛍光により光を発する物質である。好ましい蛍光増白剤は高い発光効率を有し、すなわち、それが吸収透したエネルギーの大部分を可視光として再び放出する。
【０１１９】
蛍光増白剤の化学的性質は、それが光学フィルタリング手段により付与される黄色をマスクするために４００〜５００ｎｍ、好ましくは４２０〜４５０ｎｍの範囲の波長の蛍光、理想的には最大蛍光によって発光できるかぎり、特に限定されない。
【０１２０】
好ましくは、蛍光増白剤は、４２０〜４５０ｎｍ、又は４００〜５００ｎｍの範囲の波長を有する光の３０％未満、より好ましくは２０％未満、さらにより好ましくは１０％未満、理想的には５％未満を吸収する。前記蛍光増白剤は好ましくは、４２０〜４５０ｎｍｎ又は４００〜５００ｎｍの範囲内に最大吸収ピークを持たず、さらによりよくは、吸収ピークを持たない。
【０１２１】
蛍光増白剤は、これらの族に限定されないが、スチルベン、カルボスチリル、クマリン、１，３−ジフェニル−２−ピラゾリン、ナフタルイミド、芳香族複素環（ピレニル−トリアジン又は、相互に直接、又は共役環系を通じて結合されるチアゾール、ピラゾール、オキサジアゾール、融合多環芳香族又はトリアジン等のヘテロ環化合物のその他の組合せ）ベンゾキサゾール、特に２位において共役環系で置換された、好ましくはエチレン、フェニルエチレン、スチルベン、ベンゾキサゾール、及び／又はチオフェン族を含むベンゾキサゾールから選択されてもよい。蛍光増白剤の好ましい族は、ビス−ベンゾキサゾール、フェニルクマリン、メチルクマリン、及びビス−（スチリル）ビフェニルであり、これらはＡ．Ｇ．Ｏｅｒｔｌｉ，Ｐｌａｓｔｉｃｓ  Ａｄｄｉｔｉｖｅｓ  Ｈａｎｄｂｏｏｋ，６ｔｈ  Ｅｄｉｔｉｏｎ，Ｈ．Ｚｗｅｉｆｅｌ，Ｄ．Ｍａｉｅｒ，Ｍ．Ｓｃｈｉｌｌｅｒ  Ｅｄｉｔｏｒｓ，２００９により詳しく記載されている。
【０１２２】
本発明において使用されてもよい他の有益な蛍光増白剤は、Ｆｌｕｏｒｅｓｃｅｎｔ  Ｗｈｉｔｅｎｉｎｇ  ａｇｅｎｔｓ，Ａｎｄｅｒｓ  Ｇ．ＥＱＳ，Ｅｎｖｉｒｏｎｍｅｎｔａｌ  ｑｕａｌｉｔｙ  ａｎｄ  ｓａｆｅｔｙ（Ｓｕｐｐｌ．Ｖｏｌ  ＩＶ）Ｇｅｏｒｇ  Ｔｈｉｅｍｅ  Ｓｔｕｔｔｇａｒｔ  １９７５に記載されている。市販の蛍光増白剤の具体的な例は、本願の出願人の名義による国際特許出願第２０１５／０９７１８６号パンフレットにおいて開示されている。
【０１２３】
好ましくは、カラーバランシング染料Ｂの吸収ピークは５２０ｎｍより長い波長にある。例えば、本発明によるカラーバランシング染料Ｂとしては、アントラキネンが好適である。
【０１２４】
一般に、光学製品は、４６０〜７００ｎｍの曲線下面積と４００〜４６０ｎｍの曲線下面積の比Ｒ２が３以下となるような吸収スペクトルを有する。
【０１２５】
後述の例に示されているように、高いブルーライト保護、低い黄色度、及び高い透過率の最善のバランスは、Ｒ２の比が３以下、好ましくは２．５以下、さらによりよくは２．２５以下であるときに得られる。
【０１２６】
比Ｒ３（４６０〜７００ｎｍの曲線下面積／４００〜４６０ｎｍの曲線下面積）は好ましくは３以下、好ましくは２．５未満、さらによりよくは２．２５未満である。
【０１２７】
本発明による系において、染料Ａは好ましくは、第一のコーティングと第二のコーティングとの少なくとも一方（好ましくは第一のコーティング）に含められ、カラーバランシング手段は、光学製品の基板内、基板の表面にある少なくとも１つのコーティング内、又は２つの基板薄膜間に挟まれる層内に包含させることができる。
【０１２８】
カラーバランシング手段は、光学製品の表面に塗布されるカラーバランシングコーティング又は薄膜、例えばプライマコーティング、ハードコート、又は反射防止コーティング内に包含させることができる。これは好ましくは、本発明による第一のコーティングと第二のコーティングのうちの少なくとも一方、より好ましくは第一のコーティングの中に含められる。
【０１２９】
カラーバランシング染料Ｂと染料Ａは、同じコーティングの中に、又は異なる位置に別々に、例えば（少なくとも）２つの異なるコーティング内に、又は基板内の第一の位置と本発明による第一のコーティングもしくは第二のコーティング内の別の位置に含めることができ、又はこれらの実施形態の組合せを実施でき、それでも依然として健康と美的外観の面で本発明の利点と利益が得られる。例えば、染料Ａは第一のコーティング内に位置付けられてもよく、染料Ｂはプライマコーティングの中に含められる。染料Ａ及びＢが（少なくとも）２つの異なるコーティングに含まれる場合、これらのコーティングは必ずしも光学製品の同じ面に堆積されているとは限らない。これらは、光学製品の何れかの面又は光学製品の両面に堆積させることができる。
【０１３０】
好ましい実施形態において、染料Ａ及びＢはどちらも、本発明による第一のコーティングに含められる。
【０１３１】
１つの実施形態において、ブルーライト波長を遮蔽する機能とカラーバランシングを行う機能が、ブルーライト波長を遮蔽し、一部の緑及び赤色波長を反射する１つの成分にまとめられる。
【０１３２】
いくつかの光学フィルタリング手段及び／又はカラーバランシング手段を基板及び／又は基板の表面に堆積された同じ又は異なる層の中に包含させることができる。いくつかの実施形態において、光学フィルタリング手段は光学基板の同じ又は異なる表面上に堆積された２つのフィルタ間で分割される。
【０１３３】
光学フィルタリング手段は好ましくは、光学製品の基板内に包含されない。
【０１３４】
カラーバランシング手段を光学製品の基板の塊の中に含める方法はよく知られており、例えば以下を含む（例えば、国際特許出願第２０１４／１３３１１１号パンフレット参照）。
Ｉ．基板を有機溶媒及び／又は水性高温浴、好ましくは水性溶液中に数分間浸漬させるステップを含む含浸又は浸潤方式。有機レンズ基板等の有機材料から作られた基板は、最も多くの場合、９０℃程度の温度に加熱され、その中にカラーバランシング手段がすでに分散させられている水溶液浴中に浸漬させることによって材料バルク内で「着色」される。この化合物はそれゆえ、基板の表面下に拡散し、色濃度は基板の本体中に拡散する化合物の量を調整することによって得られる、
ＩＩ．日本特願２０００−３１４０８８号及び日本特願２０００−２４１６０１号に記載されている、暫定的な硬化コーティングを含む拡散方式、
ＩＩＩ．米国特許第６５３４４４３号明細書及び米国特許第６５５４８７３号明細書に記載されているような、昇華性材料を使用する非接触着色、又は
ＩＶ．例えば鋳造又は射出成型による基板自体の製造中の、ただし鋳造又は射出成型中の高温に十分に耐えられる場合における化合物の包含。これは好ましくは、基板の組成物（光学材料樹脂又は重合性組成物）に化合物を混合させ、その後、適当な型の中で組成物を硬化させて基板を形成することによって実行される。
【０１３５】
層内に光学フィルタリング手段（及び／又はカラーバランシング手段）を包含させるために、光学製品製造分野の当業者にとって馴染みのあるいくつかの方法が知られている。これらの化合物は、層と同時に、すなわち層が液体コーティング組成物から調製されるときに堆積させられてもよく、これらは前記コーティング組成物中に（直接、又は例えば化合物により含浸される粒子として）包含させ、又は溶融させてから、基板表面に塗布し（その場混合）、硬化させることができる。
【０１３６】
カラーバランシング手段及び光学フィルタリング手段（染料Ａ及び任意選択による１つ又は複数の光学フィルタリング手段）はまた、後に基板に転写、積層、融合、又は接着される薄膜内に包含させることもできる。
【０１３７】
光学フィルタリング手段（及び／又はカラーバランシング手段）はまた、別のプロセス又はサブプロセスでコーティングに包含されてもよい。例えば、化合物は、基板の表面に堆積させられた後のコーティングの中に、基板を「着色」することに関して述べたものと同様の浸漬着色法を使って、すなわち高温色付け浴によって、又は本願の出願人の名義による米国特許出願第２００３／００２０８６９号明細書において開示されている拡散方式を通じて、又はインクジェットプリンタを用いて印刷を行う印刷プライマを使用する、本願の出願人の名義による米国特許出願第２００８／１２７４３２号明細書において開示されている方法を通じて、又は熱転写プリンタによる昇華染料の印刷を含む、本願の出願人の名義による米国特許第２０１３／２４４０４５号明細書において開示されている方式を通じて、又は基板内に着色剤を転写するために多孔質層を使用する、本願の出願人の名義による米国特許出願第２００９／０４７４２４号明細書において開示されている方法を通じて含められてもよい。また、化合物を表面に噴霧してから、コーティングを硬化（例えば熱又はＵＶ硬化）させ、乾燥させ、又は塗布してもよい。
【０１３８】
自明な点として、上述の方法のいくつかの組合せを使って、少なくとも１つの光学フィルタリング手段及び／又はカラーバランシング手段がその中に包含された光学製品を得ることができる。
【０１３９】
本発明において使用される光学フィルタリング手段（染料Ａを含む）の量は、ブルーライトからの十分な保護を提供できる量であり、その一方で、本発明において使用されるカラーバランシング手段（染料Ｂを含む）の量は、光学フィルタリング手段により引き起こされる黄変効果を相殺できる量である。
【０１４０】
当然のことながら、カラーバランシング手段と光学フィルタリング手段のそれぞれの量は、例えば黄色い外観を持たない無色透明の要素を生成するために相互に調整されてもよい。特に、当業者であれば、カラーバランシング手段の所望の量が、使用される光学フィルタリング手段の性質と量を含むいくつかの要素に応じて異なることがわかるはずである。このために、各化合物の最適な量は、簡単な研究室での実験により決定できる。
【０１４１】
例えば、光学フィルタリング染料は、染料の強度と所望の保護の量に応じて、コーティング溶液の重量に基づき０．００５〜０．１５０％のレベルで使用できる。このような場合、カラーバランシング染料（複数の場合もある）は、染料の強度と、所望の最終的な色及び透過率％に応じて、コーティング溶液の重量に基づき０．０１〜０．１０％のレベルで使用できる。理解すべき点として、本発明はこれらの範囲に限定されず、これらは例として挙げられているにすぎない。
【０１４２】
自明な点として、本発明による光学製品は、その基板及びコーティングの何れも色付けされていない場合のみ、無色に見える。
【０１４３】
いくつかの実施形態において、光学製品は少なくとも１種のフリーラジカルスカベンジャを含み、これは好ましくは、第一のコーティングと第二のコーティングのうちの少なくとも一方に包含される。これは好ましくは、染料Ａと同じ層の中に、より好ましくは第一のコーティングの中に含められる。最も好ましくは、染料Ａとフリーラジカルスカベンジャの両方が本発明による第一のコーティングに包含される。第二のコーティングがＵＶ硬化コーティングである場合には、その中にラジカルスカベンジャを使用しないことが好ましい。
【０１４４】
安定性の改善は、光学製品の表面におけるいくつかのコーティングが熱及び／又はＵＶ硬化されている場合であっても、染料Ａを含むコーティングの中にフリーラジカルスカベンジャを添加することにより得られた。実際に、染料のほとんど、特に黄色染料はＵＶ光の影響を受けやすく、ＵＶ光が照射されると、ある程度の光分解が起こる。
【０１４５】
フリーラジカルスカベンジャは、フリーラジカルの形成を抑制し、又はその存在を除去し、光分解から保護するヒンダードアミン光安定剤（ＨＡＬＳ）と、熱酸化から保護する酸化防止剤を含む。
【０１４６】
好ましくは、光学製品は少なくとも１種のヒンダードアミン光安定剤及び／又は少なくとも１種の酸化防止剤、より好ましまは少なくとも１種のヒンダードアミン光安定剤と少なくとも１種の酸化防止剤を含み、これは同じ又は異なる層の中、好ましくは両方とも第一のコーティングに包含させることができる。フリーラジカルスカベンジャのこの組合せにより、熱及び光分解からの最善の保護が光学フィルタリング手段に提供される。光分解からの光学フィルタリング手段の保護はまた、光学製品上に、少なくとも１つの鉱物／誘電層を含む反射防止コーティングがあることによって強化できる。
【０１４７】
１つの実施形態において、フリーラジカルスカベンジャは立体障害フェノール又はアミンである。
【０１４８】
好ましいヒンダードアミン光安定剤はピペリジンの誘導体、例えば２，２，６，６−テトラメチルピペリジンの誘導体である。これらはＢＡＳＦからＴｉｎｕｖｉｎ（登録商標）及びＣｈｉｍａｓｓｏｒｂ（登録商標）の商品名で市販されている。
【０１４９】
好ましい酸化防止剤は、立体障害フェノール、チオエーテル、又はホスファイトである。これらはＢＡＳＦからＩｒｇａｎｏｘ（登録商標）及びＩｒｇａｆｏｓ（登録商標）の商品名で市販されている。
【０１５０】
使用されるフリーラジカルスカベンジャの量は、コーティング組成物を安定させるのに有効な量であり、これは選択された特定の化合物に依存し、当業者により容易に調整できる。
【０１５１】
ある実施形態において、光学製品は、主前面と主後面を有する基板を含み、ＩＳＯ  １３６６６：１９９８標準において定義されている関数Ｗ（λ）により重み付けされた２８０ｎｍ〜３８０ｎｍの間の前記主後面上の平均反射率ＲＵＶは、後面への入射角が３５°の場合、又は他の実施形態においては入射角３０°と入射角４５°の両方の場合に、５％未満である。
【０１５２】
本発明による光学製品はまた、以下の特性を含んでいてもよい。
−  以下の関係により定義される、図１に示される関数Ｂ（λ）により重み付けされた４００ｎｍ〜４５０ｎｍの平均ブルーライト保護係数ＢＶＣ：
【数１】
2018533771.tif 000002
は１５〜５０％、好ましくは１５〜２５％の範囲であり、
−  可視スペクトルにおけるその相対光透過率Ｔｖは８０％以上、好ましくは８９％以上であり、その比ＢＶＣ／Ｙｉは２より高く、好ましくは３より高く、ただしＹｉは光学製品の黄色度指数であり、ＢＶＣは４００ｎｍ〜４５０ｎｍの平均ブルーライト保護係数であり、以下の関係により定義され、図１に示される関数Ｂ（λ）により重み付けされる。
【数２】
2018533771.tif 000003
【０１５３】
本発明による光学製品は、網膜細胞の損傷に対するよりよい保護を提供する。
【０１５４】
基板の主表面は、その光学及び／又は機械的特性を改善するためのいくつかの機能コーティングでさらに被覆できる。「コーティング」という用語は、あらゆる層、積層物、又は薄膜を意味すると理解され、これは基板及び／又は他のコーティング、例えばゾル−ゲルコーティング又は有機樹脂からなるコーティングと接触していてもよい。コーティングは、湿式法、気体加工、及び薄膜転写をはじめとする様々な方法を通じて堆積させられ、又は形成されてもよい。本明細書で使用される機能コーティングは好ましくは、耐衝撃コーティング及び耐きず及び／又は耐擦傷コーティングである。存在させてもよい、光学系で古典的に使用されている別の機能コーティングは、これらに限定されないが、反射防止コーティング、偏光コーティング、調光コーティング、静電防止コーティング、汚損防止コーティング、又は２つ又はそれ以上のこのようなコーティングからなる積層物である。
【０１５５】
耐衝撃コーティング、好ましくは、耐衝撃プライマコーティングは、完成した光学製品の耐衝撃性を改善するために典型的に使用される何れのコーティングとすることもできる。また、このコーティングは一般に、最終製品における基板へのさらに別の層の接着、特に耐きず及び／又は耐擦傷コーティングの接着を促進する。
【０１５６】
定義上、耐衝撃コーティングとは、完成した光学製品の耐衝撃性を、同じであるが耐衝撃コーティングを持たない光学製品と比較して改善させるコーティングである。
【０１５７】
典型的な耐衝撃コーティングは、（メタ）アクリル系コーティング及びポリウレタン系コーティングである。
【０１５８】
好ましいプライマ組成物には、例えば日本特願昭６３−１４１００１号及び日本特眼昭６３−８７２２３号に記載されているもののような熱可塑性ポリウレタンに基づく組成物、例えば米国特許第５，０１５，５２３号明細書に記載されているもののようなポリ（メタ）アクリルプライマ組成物、欧州特許第０４０４１１１号明細書に記載されているもののような熱硬化性ポリウレタンに基づく組成物、及び米国特許第５，３１６，７９１号明細書及び欧州特許第０６８０４９２号明細書に記載されているもののようなポリ（メタ）アクリルラテックス又はポリウレタンラテックスに基づく組成物が含まれる。
【０１５９】
好ましいプライマ組成物は、ポリウレタンに基づく組成物及びラテックスに基づく組成物、特にポリウレタンラテックス、ポリ（メタ）アクリルラテックス及びポリエステルラテックスのほか、それらの組合せである。
【０１６０】
ポリ（メタ）アクリルラテックスは、基本的に（メタ）アクリレート、例えばエチル（メタ）アクリレート、ブチル（メタ）アクリレート、メトコシエチル（メタ）アクリレート、又はエトキシエチル（メタ）アクリレートから作られるコポリマに基づき、典型的にそれよりも少量の少なくとも１つの他のコポリマ、例えばスチレンを含むラテックスである。
【０１６１】
本発明における使用に好適な市販のプライマ組成物には、Ｗｉｔｃｏｂｏｎｄ（登録商標）２３２、Ｗｉｔｃｏｂｏｎｄ（登録商標）２３４、Ｗｉｔｃｏｂｏｎｄ（登録商標）２４０、Ｗｉｔｃｏｂｏｎｄ（登録商標）２４２組成物（ＢＡＸＥＮＤＥＮ  ＣＨＥＭＩＣＡＬＳが販売）、Ｎｅｏｒｅｚ（登録商標）Ｒ−９６２、Ｎｅｏｒｅｚ（登録商標）Ｒ−９７２、Ｎｅｏｒｅｚ（登録商標）Ｒ−９８６、及びＮｅｏｒｅｚ（登録商標）Ｒ−９６０３（ＺＥＮＥＣＡ  ＲＥＳＩＮＳが販売）が含まれる。
【０１６２】
耐衝撃コーティング組成物は、光学製品の表面の上に、すなわち本発明による第一のコーティング又は存在する場合は第二のコーティングの上に、スピンコーティング、ディップコーティング、又はフローコーティング等の何れかの古典的な方法を使って堆積させられ、その後、約７０〜１００℃の温度で乾燥又は硬化されてもよい。これは好ましくは、本発明による第一のコーティング又は存在する場合は第二のコーティングと直接接触する。
【０１６３】
最終的な光学製品の中の耐衝撃コーティングの厚さは典型的に、０．２〜２．５μｍ、好ましくは０．５〜１．５μｍの範囲である。
【０１６４】
耐きず及び／又は耐擦傷コーティング（ハードコーティング）は、光学分野において耐きず及び／又は耐擦傷コーティングとして古典的に使用されている何れの層とすることもできる。
【０１６５】
耐きず及び／又は耐擦傷コーティングは好ましくは、ポリ（メタ）アクリレート又はシランに基づき、典型的に、いったん硬化されたコーティングの硬度及び／又は屈折率を増大させるために１つ又は複数の鉱物フィラを含む。本明細書において使用されるかぎり、（メタ）アクリレートは、アクリレート又はメタクリレートを意味するものとする。
【０１６６】
耐きず及び／又は耐擦傷ハードコーティングは好ましくは、少なくとも１種のアルコキシシラン及び／又は、例えば塩化水素水溶液による加水分解を通じて得られるその加水分解物と、任意選択により縮合及び／又は硬化触媒及び／又は表面活性剤から調製される。
【０１６７】
本発明において推奨される硬質耐きず及び／又は耐擦傷コーティングには、シラン加水分解物に基づく組成物（ゾル−ゲルプロセス）、特に欧州特許第０６１４９５７号明細書、米国特許第４，２１１，８２３号明細書、及び米国特許第５，０１５，５２３号明細書に記載されているもののようなエポキシシラン加水分解物に基づく組成物から得られるコーティングが含まれる。
【０１６８】
適切に使用されるべき縮合及び／又は硬化触媒の多くの例は、“Ｃｈｅｍｉｓｔｒｙ  ａｎｄ  Ｔｅｃｈｎｏｌｏｇｙ  ｏｆ  ｔｈｅ  Ｅｐｏｘｙ  Ｒｅｓｉｎｓ”，Ｂ．Ｅｌｌｉｓ（Ｅｄ．）Ｃｈａｐｍａｎ  Ｈａｌｌ，Ｎｅｗ  Ｙｏｒｋ，１９９３及び“Ｅｐｏｘｙ  Ｒｅｓｉｎｓ  Ｃｈｅｍｉｓｔｒｙ  ａｎｄ  Ｔｅｃｈｎｏｌｏｇｙ”２ｄ  ｅｄｉｔｉｏｎ，Ｃ．Ａ．Ｍａｙ（Ｅｄ．），Ｍａｒｃｅｌ  Ｄｅｋｋｅｒ，Ｎｅｗ  Ｙｏｒｋ，１９８８に示されている。
【０１６９】
好ましい耐きず及び／又は耐擦傷コーティング組成物は、本願の出願人の名義による欧州特許第０６１４９５７号明細書において開示されているものであり、これは本願の例で使用される。
【０１７０】
耐きず及び／又は耐擦傷コーティング組成物は、光学製品の表面の上、すなわち耐衝撃コーティングの上に、スピンコーティング、ディップコーティング、又はフローコーティング等の何れかの古典的な方法を使って堆積させられてもよい。その後、これは適当な方法で硬化される（好ましくは、熱又はＵＶ処理を使用する）。これは好ましくは、耐衝撃コーティングと直接接触する。
【０１７１】
耐きず及び／又は耐擦傷コーティングの厚さは、典型的には２〜１０μｍｎ、好ましくは３〜５μｍの範囲である。
【０１７２】
本発明の中で使用されてもよい耐衝撃（プライマ）コーティング及び耐きず及び／又は耐擦傷コーティングに関してさらに詳しくは、国際特許出願第２００９／００４２２２号パンフレットにおいて見ることができる。
【０１７３】
耐きず及び／又は耐擦傷コーティングは一般に、反射防止コーティングで被覆され、両方のコーティングは好ましくは、直接接触している。
【０１７４】
本発明の中で使用されてもよい反射防止コーティングは、光学分野、特に眼科用光学系で伝統的に使用されている何れの反射防止コーティングとすることもできる。反射防止コーティングとは、光学製品の表面の上に堆積させられ、最終的な光学製品の反射防止特性を改善するコーティングと定義される。それによって、可視スペクトルの比較的大きい部分にわたる製品／空気界面における光の反射を減少させることができる。
【０１７５】
これもまたよく知られているように、反射防止コーティングは伝統的に、誘電及び／又はゾル−ゲル材料からなる単層又は多層積層体を含む。これらは好ましくは多層コーティングであり、高い屈折率（ＨＩ）を有する少なくとも１つ又は２つの層と、低い屈折率（ＬＩ）を有する少なくとも１つ又は２つの層を含み、層の総数は典型的に４〜８である。反射防止コーティングの外層は好ましくはＬＩ層であり、より好ましくはシリカ系の層である。
【０１７６】
本願において、反射防止コーティングの層が高い屈折率を有する層であると言われるのは、その屈折率が１．５５より高い、好ましくは１．６以上、より好ましくは１．８以上の場合である。反射防止コーティングの層が低い屈折率を有する層であると言われるのは、その屈折率が１．５５以下、好ましくは１．５０以下の場合である。特に別段のことわりがない限り、本発明の中で言及される屈折率は、２５℃、波長５５０ｎｍで表現される。
【０１７７】
ＨＩ及びＬＩ層は、当業界でよく知られている伝統的な層であり、一般に１つ又は複数の金属酸化物を含み、これは、これらに限定されないが、国際特許出願第２０１１／０８０４７２号パンフレットにおいて開示されている材料、例えばＺｒＯ２、ＴｉＯ２、ＳｉＯ２、及びＡｌ２Ｏ３等から選択されてもよい。
【０１７８】
好ましくは、反射防止コーティングの全体の厚さは１マイクロメートル未満、より好ましくは８００ｎｍ以下、及びさらにより好ましくは５００ｎｍｎ以下である。反射防止コーティングの全体の厚さは一般に１００ｎｍより厚く、より好ましくは１５０ｎｍより厚い。
【０１７９】
反射防止コーティングの各種の層は好ましくは、国際特許出願第２００８１０７３２５号パンフレットにおいて開示されている方法、例えばスピンコーティング、ディップコーティング、スプレイコーティング、蒸着、スパッタリング、化学気相成長法、及びラミネーションのうちの何れか１つによって堆積させられる。特に推奨される方法は、真空蒸着である。
【０１８０】
反射防止コーティングの構造と調製は、国際特許出願第２０１０／１０９１５４号パンフレットにより詳しく説明されている。
【０１８１】
Ｒｖとされる「平均光反射率」は、ＩＳＯ  １３６６６：１９９８標準により定義され、ＩＳＯ  ８９８０−４標準に従って測定された（１７［度］未満の、典型的には１５［度］の入射角に関する）ものであり、すなわち、これは３８０〜７８０ｎｍの間の可視スペクトル全体にわたるスペクトル反射の加重平均である。
【０１８２】
本発明により使用可能な反射防止コーティングのＲｖは好ましくは、光学製品の各表面につき２．５％未満であり、好ましくは１．５％未満、よりよくは１％未満、及び最適には０．６％以下である。
【０１８３】
いくつかの態様において、本発明は、反射防止コーティングの前に堆積させられた下層をさらに含む光学製品を提供し、前記下層の屈折率は好ましくは１．５５以下である。下層の厚さは一般に、０．５マイクロメートル未満かつ１００ｎｍより厚く、好ましくは１５０ｎｍより厚く、より好ましくは下層の厚さは１５０ｎｍ〜４５０ｎｍの範囲である。他の実施形態において、下層は、酸化シリコン、よりよくはシリカを含み、より好ましくはそれからなる。使用可能な下層（単層又は多層）の例は、国際特許出願第２０１２／０７６１７４号パンフレットに記載されている。
【０１８４】
いくつかの実施形態において、本発明の反射防止コーティングは、少なくとも１つの導電層を含む。特定の実施形態において、この少なくとも１つの導電層の屈折率は１．５５より大きい。少なくとも１つの導電層は、帯電防止剤としての役割を果たす。理論に拘束されることなく、少なくとも１つの導電層は、多層反射防止コーティングの積層物が静電荷を発生させ、保持するのを防止する。導電層は好ましくは、導電性の、透明度の高い材料から製作される。この場合、その厚さは好ましくは１〜１５ｎｍ、より好ましくは１〜１０ｎｍの間で異なる。好ましくは、導電層は、任意選択によりトープされた金属酸化物を含み、酸化インジウム、錫、亜鉛及びこれらの混合物から選択される。錫−酸化インジウム（Ｉｎ２Ｏ３：Ｓｎ、錫ドープ酸化インジウム）、アルミニウムドーブ酸化亜鉛（ＺｎＯ：Ａｌ）、酸化インジウム（Ｉｎ２Ｏ３）、及び酸化錫（ＳｎＯ２）が好ましい。最も好ましい実施形態において、導電性で、任意選択により透明な層は、錫−酸化インジウム層又は酸化錫層である。
【０１８５】
帯電防止層の構成と位置に関してさらに詳しくは、国際特許出願第２０１２／０７６７１４号パンフレット及び国際特許出願第２０１０／１０９１５４号パンフレットにおいて見ることができる。
【０１８６】
好ましい実施形態において、本発明の光学製品は、青色領域の反射を低減させることに加えて、ＵＶＡ及びＵＶＢ放射範囲の反射を軽減させて、ＵＶ及び有害なブルーライトに対する最善の健康保護を可能にするように構成される。
【０１８７】
装用者の背後にある光源から発せられるＵＶ光は、レンズに紫外線領域において効率の良い反射防止コーティングが設けられていない場合、レンズの後面で反射されて装用者の眼に到達するかもしれず、それゆえ、装用者の健康に影響を与える可能性がある。この点において、光学製品は好ましくは、その主後面の上に、及び任意選択によりその主前面の上に、可視領域において非常に良好な反射防止性能を発揮し、それと同時に、ＵＶ光の反射、特に紫外線Ａ波及び紫外線Ｂ波を露出した基板又は従来の反射防止コーティングを含む基板と比較して大幅に低減させることのできるＵＶ防止・反射防止コーティングを含む。好適なＵＶ防止・反射防止コーティングは、国際特許出願第２０１２／０７６７１４号パンフレットにおいて開示されており、その内容を参照によって本願に援用する。
【０１８８】
本発明による光学製品の可視スペクトルにおける相対光透過率Ｔｖは好ましくは、８５又は８７％以上、好ましくは９０％以上、より好ましくは９２％以上、よりよくは９５％以上である。前記Ｔｖ率は好ましくは、８７％〜９８．５％、より好ましくは８８％〜９７％、さらによりよくは９０％〜９６％の範囲である。Ｔｖ率は、系の「視感透過率」とも呼ばれ、標準ＮＦ  ＥＮ  １８３６において定義されるとおりであり、３８０〜７８０ｎｍの波長範囲における、範囲内の各波長における眼の感度に応じて重み付けされ、Ｄ６５照明条件（昼光）下で測定される平均に関する。
【０１８９】
本発明による光学製品の色特性は、そのカラーバランスがとれていることから改善されており、これは黄色度指数Ｙｉで定量化できる。本発明の光学製品の白色度は、Ｃ光源、２°視野で、標準ＡＳＴＭ  Ｅ３１３に記載されているようなＣＩＥ  ３刺激値Ｘ、Ｙ、Ｚに基づいて、比色測定法により定量化されてもよい。本発明による光学製品の黄色度指数Ｙｉは好ましくは低く、すなわち、上述の標準に従って測定した場合に１０未満、より好ましくは５未満である。黄色度指数Ｙｉは、ＡＳＴＭの方法Ｅ３１３により、Ｙｉ＝（１２７．６９Ｘ−１０５．９２Ｚ））／Ｙの関係を通じて計算され、式中、Ｘ、Ｙ、及びＺはＣＩＥ  ３刺激値である。
【０１９０】
本発明による光学製品はまた、反射防止コーティングの上に形成され、その表面特性を改質できるコーティング、例えば疎水性及び／又は撥油性コーティング（汚損防止トップコート）又は曇り防止コーティングもしくは曇り防止コーティングの前駆体等も含んでいてよい。これらのコーティングは好ましくは、反射防止コーティングの外層の上に堆積させられる。原則として、その厚さは１０ｎｍ以下であり、好ましくは１〜１０ｎｍ、より好ましくは１〜５ｎｍの範囲である。疎水性コーティングは一般に、フルオロシラン又はフルオロシラザン型のコーティングである。これらは、好ましくは分子あたり少なくとも２種の加水分解性族を含むフルオロシラン又はフルオロシラザン前駆体を堆積させることによって得られてもよい。フルオロシラン前駆体は好ましくは、フルオロポリエーテル部分及び、より好ましくはパーフルオロポリエーテル部分を含む。
【０１９１】
Ｏｐｔｏｏｌ  ＤＳＸ（商標）、ＫＹ１３０（商標）、ＯＦ２１０（商標）、Ａｕｌｏｎ（商標）は、疎水性及び／又は撥油性コーティングの例である。これらのコーティングに関するより詳しい情報は、国際特許出願第２０１２０７６７１４号パンフレットにおいて開示されている。
【０１９２】
本願で使用可能な各種のコーティング、例えば第一のコーティング、第二のコーティング、耐衝撃コーティング、及び耐きず及び／又は耐擦傷コーティングは好ましくは、相互に直接積み重ねられる。これらのコーティングは、１つ１つ堆積させることができ、又は１つ又は複数のコーティングの堆積物を基板の上に、例えばラミネーションによって形成することができる。
【０１９３】
以下の実施例は、より詳しく、ただし非限定的な方法で本発明を例示する。特に別段のことわりがないかぎり、本願において開示されるすべての厚さは物理的厚さに関する。
【実施例】
【０１９４】
実施例の中で使用される光学製品は、ＥＳＳＩＬＯＲのＯＲＭＡ（登録商標）レンズ基板を含み、その直径は６５ｍｍ、屈折率は１．５０、度数は−２．００ディオプトリ、及び厚さは１．２ｍｍである。
【０１９５】
レンズ基板を、前面においてコロナ放電により処理し、石鹸水、純水で洗浄し、空気乾燥させ、主前面を本発明による第一のコーティングでスピンコーティングにより被覆した。被覆されたレンズを１２５℃で１時間かけて熱硬化させ、上述のものと同じコロナ処理／洗浄手順を施し、その後、本発明による第二のコーティングでスピンコーティングにより被覆した。結果として得られたレンズを、ＵＶＡバンドの５．５  Ｊ／ｃｍ２のエネルギーに曝露させて硬化させ、対流炉内において１０５℃で３時間のポストキュアを行った。第一のコーティングの厚さは１２μｍ、第二のコーティングの厚さは８μｍであった。
【０１９６】
例の各々で使用された第一のコーティングのためのコーティング組成を表１に示す。前記組成は、溶剤（Ｎ−メチルピロリドン、ＮＭＰ）、光学フィルタリング手段（Ｅｘｃｉｔｏｎ  Ｉｎｃ．から入手可能な黄色染料であるＡＢＳ−４２０（登録商標）、ＡＢＳ−４２５（登録商標）、又はＡＢＳ−４３０（登録商標）及びＨ．Ｗ．Ｓａｎｄｓ  Ｃｏｒｐ．から市販されている黄色染料であるＳＤＡ−４８２０（登録商標）、Ｉｒｇａｎｏｘ  ２４５（登録商標）（ＢＡＳＦから入手可能な酸化防止剤）、Ｔｉｎｕｖｉｎ  １４４（登録商標）（ＢＡＳＦから入手可能なヒンダードアミン光安定剤）、Ｔｒｉｘｅｎｅ  ＢＩ７９６０（登録商標）（Ｂａｘｅｎｄｅｎ  Ｃｈｅｍｉｃａｌｓ  Ｌｔｄ．から入手可能なジメチルピラゾールブロックヘキサンジイソシアネートビウレット）、Ｄｕｒａｎｏｌ  Ｔ５６５２（登録商標）（旭化成化学から入手可能なポリカーボネートポリオール）、ＰＰＧ  Ｉｎｄｕｓｔｒｉｅｓから入手可能なポリ（メタ）アクリルポリオール）、Ｓｉｌｑｕｅｓｔ  Ａ−１８７（登録商標）（Ｍｏｍｅｎｔｉｖｅから入手可能な硬化／架橋剤である３−グリシドキシ−プロピルトリメトキシシラン、）、ＢＹＫ−３３３（登録商標）（Ｂｙｋ−Ｇａｒｄｎｅｒ  ＧｍｂＨから入手可能な表面活性剤）、及び、Ｋｉｎｇ  Ｉｎｄｕｓｔｒｉｅｓから入手可能なブロックイソシアネートのために設計された金属触媒）を含む。実施例５及び比較例７の第一のコーティングの組成は、２種のカラーバランシング手段、Ｔｒｉｃｏｎ  Ｃｏｌｏｒｓ  Ｉｎｃ．から入手可能なＤ＆Ｃ  Ｖｉｏｌｅｔ  ＃２（登録商標）とＫｅｙｓｔｏｎｅ  Ａｎｉｌｉｎｅ  Ｃｏｒｐｏｒａｔｉｏｎから入手可能なＭｏｒｐｌａｓ（登録商標）Ｂｌｕｅをさらに含む。
【０１９７】
実施例で使用される第二のコーティングのためのコーティング組成は、ヒドロキシエチルメタクリレート（Ａｌｄｒｉｃｈから入手可能）を４．９７１０重量部、トリメチロールプロパントリメタクリレートを１０．３３０９重量部、ネオペンチルグリコールジアクリレートを５４．８７２６重量部、Ｉｒｇａｃｕｒｅ  ８１９（登録商標）（ＢＡＳＦから入手可能な光重合開始剤）を０．２５０６重量部、Ｌｕｃｉｒｉｎ  ＴＰＯ（登録商標）（ＢＡＳＦから入手可能な光重合開始剤、ジフェニル［２，４，６−トリメチルベンゾイル］ホスファイトオキサイド）を０．２５０６重量部、レオロジ改質剤（ＰＰＧ  Ｉｎｄｕｓｔｒｉｅｓから入手可能なポリマ樹脂）を０．４９７６重量部、Ｄｅｓｍｏｄｕｒ  ＰＬ−３４０（登録商標）（Ｂａｙｅｒから入手可能なイソフォロンジイソシアネートに基づくブロック脂肪酸ポリイソシアネート）を２０．０７６８重量部、エタノール（Ａｃｒｏｓ  Ｏｒｇａｎｉｓから入手可能）を２．９２３２重量部、及びＳｉｍ  ６５００（登録商標）（Ｇｅｌｅｓｔ，Ｉｎｃ．から入手可能な硬化／架橋剤、Ｎ−メチルアミノプロピルトリメトキシシラン）を５．８２６８重量部含む。
【０１９８】
【表１】
2018533771.tif 000004
【０１９９】
光学及び機械的性能
レンズの後（凹）面を検出器と対向させ、光がレンズの前面に入るようにして、可視スペクトル内の光透過率Ｔｖを、ＨｕｎｔｅｒのＣａｒｙ  ４０００分光光度計を使って装用者の視角から透過モードで測定した。前述のように吸光度の値において透過率の値を変換することにより、吸光度を計算した。
【０２００】
レンズの前（凸）面を検出器と対向させ、光が前記前面に入るようにして、上述の分光光度計を使用し、白い背景で、標準ＡＳＴＭ  Ｅ  ３１３−０５に記載されているようなＣＩＥ  ３刺激値Ｘ、Ｙ、Ｚにより、反射測定を通じて前述のように黄色度指数Ｙｉを計算した。このような観察者の視角からのＹｉの測定方法は、実際の装用状況に最も近い。
【０２０１】
ＴｖはＤ６５照明条件（昼光）下で測定された。
【０２０２】
光障害関数Ｂ（λ）により重み付けした４００ｎｍ〜４５０ｎｍの平均ブルーライト保護係数ＢＶＣを、透過スぺクトルに基づいて計算した。これは、以下の関係を通じて定義される：
【数３】
2018533771.tif 000005
ただし、Ｔ（λ）は、０〜１７°、好ましくは０°の入射角で測定された、ある波長でのレンズ透過率を表し、Ｂ（λ）は図１に示される光障害関数（相対スペクトル関数効率）を表す。前記光障害関数は、Ｐａｒｉｓ  Ｖｉｓｉｏｎ  ＩｎｓｔｉｔｕｔｅとＥｓｓｉｌｏｒ  Ｉｎｔｅｒｎａｔｉｏｎａｌとの間の研究から得られた。
【０２０３】
計算は、以下の係数を使って行われる。
【０２０４】
【表２】
2018533771.tif 000006
【０２０５】
計算の増分は５ｎｍである。レンズ特性は上の表１にまとめられている。
【図１】
2018533771.tif 000009
【図２】
2018533771.tif 000010
【図３】
2018533771.tif 000011
【図４】
2018533771.tif 000012
【図５】
2018533771.tif 000013
【国際調査報告】
2018533771.tif 000014
2018533771.tif 000015
2018533771.tif 000016